(57)【要約】      （修正有）【課題】飛距離が大きく、アプローチ性能および耐久性に優れたゴルフボールを提供する。【解決手段】少なくとも一層の球状コア１０７と、球状コア１０７の外側に配設された中間層１０８と、中間層１０８の外側に配設されたカバー１１２表面に設けられた塗膜とを有する。ゴルフボールは、接触力試験機を用いて算出した摩擦係数が、０．３５以上、０．６０以下であり、球状コア１０７の少なくとも一層は、ゴム組成物から形成されたゴム層であり、ゴム層の厚みを球状コア１０７の半径方向に１２．５％間隔で等分した９点で測定したＪＩＳ−Ｃ硬度を、ゴム層の最内点からの距離（％）に対してプロットしたときに、最小二乗法によって求めた線形近似曲線のＲ２が０．９５以上であり、ゴム層の最外点の硬度が、最内点の硬度よりも大きく、中間層１０８のスラブ硬度（Ｈｍ）がカバーのスラブ硬度（Ｈｃ）よりも大きい。【選択図】図１
2013248298.tif 000002
【特許請求の範囲】
【請求項１】
少なくとも一層の球状コアと、前記球状コアの外側に配設された中間層と、前記中間層の外側に配設されたカバーとを有するゴルフボール本体と、
前記ゴルフボール本体表面に設けられた塗膜とを有するゴルフボールであって、
前記ゴルフボールは、接触力試験機を用いて算出した摩擦係数が、０．３５以上、０．６０以下であり、
前記ゴルフボールは、表面に多数のディンプルを備えており、下記数式（Ｉ）を満足し、
Ｙ ≦ ３．８ ・ Ｘ − ２．８９４    （Ｉ）
（数式（Ｉ）において、Ｘは、その仮想球の表面積に対する全てのディンプルの面積の合計の比を表し、Ｙは全てのディンプルの直径の標準偏差（ｍｍ）を表す）
前記球状コアの少なくとも一層は、ゴム組成物から形成されたゴム層であり、
前記ゴム層の厚みを球状コアの半径方向に１２．５％間隔で等分した９点で測定したＪＩＳ−Ｃ硬度を、前記ゴム層の最内点からの距離（％）に対してプロットしたときに、最小二乗法によって求めた線形近似曲線のＲ２が０．９５以上であり、
前記ゴム層の最外点の硬度が、最内点の硬度よりも大きく、
前記中間層のスラブ硬度（Ｈｍ）が前記カバーのスラブ硬度（Ｈｃ）よりも大きいことを特徴とするゴルフボール。
【請求項２】
前記球状コアの中心硬度（Ｈｏ）は、ＪＩＳ−Ｃ硬度で４０以上、７０以下であり、前記球状コアの表面硬度（Ｈｓ）は、ＪＩＳ−Ｃ硬度で７６以上９６以下である請求項１に記載のゴルフボール。
【請求項３】
前記球状コアの中心硬度（Ｈｏ）と前記表面硬度（Ｈｓ）との硬度差（Ｈｓ−Ｈｏ）が、ＪＩＳ−Ｃ硬度で１５以上である請求項１又は２に記載のゴルフボール。
【請求項４】
前記中間層のスラブ硬度（Ｈｍ）と前記カバーのスラブ硬度（Ｈｃ）との硬度差（Ｈｍ−Ｈｃ）が、ショアＤ硬度で３０以上である請求項１〜３のいずれか一項に記載のゴルフボール。
【請求項５】
前記中間層の厚みが、０．５ｍｍ以上１．６ｍｍ以下であり、前記カバーの厚みが、０．８ｍｍ以下である請求項１〜４のいずれか一項に記載のゴルフボール。
【請求項６】
前記ゴム層が、（ａ）基材ゴム、（ｂ）共架橋剤、（ｃ）架橋開始剤、および、（ｄ）酸および／またはその塩を含有し、（ｂ）前記共架橋剤として、（ｂ１）炭素数が３〜８個のα，β−不飽和カルボン酸および／または（ｂ２）炭素数が３〜８個のα，β−不飽和カルボン酸の金属塩を含有するゴム組成物から形成されている請求項１〜５のいずれか一項に記載のゴルフボール。
【請求項７】
（ｄ）前記酸および／またはその塩が、カルボン酸および／またはその塩である請求項６に記載のゴルフボール。
【請求項８】
（ｄ）前記カルボン酸および／またはその塩が、脂肪酸および／またはその塩である請求項７に記載のゴルフボール。
【請求項９】
（ｄ）前記脂肪酸および／またはその塩の脂肪酸成分の炭素数が、１以上３０以下である請求項８に記載のゴルフボール。
【請求項１０】
前記ゴム組成物が、（ａ）基材ゴム１００質量部に対して、（ｄ）酸および／またはその塩を１質量部以上、４０質量部未満含有する請求項６〜９のいずれか一項に記載のゴルフボール。
【請求項１１】
前記塗膜を構成する基材樹脂が、ポリオールと、２種以上のポリイソシアネートとを反応させてなるポリウレタンである請求項１〜１０のいずれか一項に記載のゴルフボール。
【請求項１２】
前記ポリイソシアネートは、ヘキサメチレンジイソシアネートの誘導体と、イソホロンジイソシアネートの誘導体とを含有するものである請求項１１に記載のゴルフボール。
【請求項１３】
前記ヘキサメチレンジイソシアネートの誘導体は、ヘキサメチレンジイソシアネートのビュレット変性体とイソシアヌレート変性体とを含有するものである請求項１２に記載のゴルフボール。
【請求項１４】
前記イソホロンジイソシアネートの誘導体は、イソホロンジイソシアネートのイソシアヌレート変性体を含有するものである請求項１２に記載のゴルフボール。
【請求項１５】
前記ポリオールと、２種以上のポリイソシアネートとの反応において、ポリオールが有する水酸基（ＯＨ基）と、ポリイソシアネートが有するイソシアネート基（ＮＣＯ基）のモル比（ＮＣＯ／ＯＨ）は、０．１以上、１．０以下である請求項１１〜１４のいずれか一項に記載のゴルフボール。
【請求項１６】
前記比Ｘが、０．７８以上である請求項１〜１５のいずれか一項に記載のゴルフボール。
【請求項１７】
前記ディンプル直径の標準偏差Ｙは、０．３０ｍｍ以下である請求項１〜１６のいずれか一項に記載のゴルフボール。
【請求項１８】
前記ディンプルの総数が、３００個以上、４００個以下である請求項１〜１７のいずれか一項に記載のゴルフボール。
【請求項１９】
それぞれのディンプルの輪郭が円である請求項１〜１８のいずれか一項に記載のゴルフボール。
【請求項２０】
下記数式（ＩＩ）を満たす請求項１〜１９のいずれか一項に記載のゴルフボール。
Ｙ ≦ ３．８ ・ Ｘ − ２．９４４      （ＩＩ）
【請求項２１】
下記数式（ＩＩＩ）を満たす請求項１〜２０のいずれか一項に記載のゴルフボール。
Ｙ ≦ ３．８ ・ Ｘ − ２．９９４      （ＩＩＩ)
【発明の詳細な説明】
【技術分野】
【０００１】
本発明は、ゴルフボールに関し、特に、飛距離が大きく、アプローチ性能および耐久性に優れたゴルフボールに関する。
【背景技術】
【０００２】
ドライバーショットのゴルフボールの飛距離を伸ばす方法として、例えば、反発性の高いコアを用いる方法と、コアの中心から表面に向かって、硬度が高くなる硬度分布を有するコアを用いる方法がある。前者は、ゴルフボールの初速を高める効果があり、後者は、打出角を高くして、低スピンにする効果がある。高打出角および低スピンのゴルフボールは、飛距離が大きくなる。
【０００３】
コアの反発性を高める技術として、例えば、特許文献１〜６がある。特許文献１、２には、ゴム１００重量部に対して、共架橋剤としてアクリル酸亜鉛と、共架橋助剤としてパルミチン酸、ステアリン酸またはミリスチン酸と、共架橋助剤として酸化亜鉛と、反応速度遅延剤とを配合した内核を有するソリッドゴルフボールが開示されている。
【０００４】
特許文献３には、基材ゴム１００重量部に対して、α，β−不飽和カルボン酸１５〜３５重量部、該α，β−不飽和カルボン酸と反応して塩を形成する金属化合物７〜６０重量部および高級脂肪酸金属塩１〜１０重量部を含有するゴム組成物より得られるソリッドゴルフボールが開示されている。
【０００５】
特許文献４には、基材ゴムに、充填材、有機過酸化物、α，β−不飽和カルボン酸及び／又はその金属塩を必須成分とし、これに飽和又は不飽和脂肪酸の銅塩が配合されてなるゴム組成物の架橋成型物を構成要素とすることを特徴とするゴルフボールが開示されている。
【０００６】
特許文献５には、ポリブタジエン及び他のエラストマーとのポリブタジエンの混合物からなる群より選択されたベースエラストマー、不飽和のモノカルボン酸の少なくとも一つの金属の塩、フリーラジカル開始剤、並びに、非共役ジエンの単量体を含む組成物から成形された、ゴルフボール、又はそれの構成成分が開示されている。
【０００７】
特許文献６には、ゴム材料に不飽和カルボン酸及び／又はその金属塩を混合した不飽和カルボン酸及び／又はその金属塩のマスターバッチを予め作成し、このマスターバッチを使用して上記ゴム材料を含むゴム組成物を作成し、このゴム組成物の加熱成形物をゴルフボールの構成要素とするゴルフボールの製造方法であって、上記不飽和カルボン酸及び／又はその金属塩のマスターバッチが、下記（Ａ）〜（Ｃ）を含有することを特徴とするゴルフボールの製造方法が開示されている。
（Ａ）ビニル含量０〜２％及びシス１，４−結合含量８０％以上有し、かつ活性末端を有するポリブタジエンであって、その活性末端が少なくとも１種のアルコキシシラン化合物で変性される変性ポリブタジエン ２０〜１００質量％
（Ｂ）上記（Ａ）ゴム成分以外のジエン系ゴム ８０〜０質量％
［上記数字は、（Ａ）と（Ｂ）との合計量を１００とした場合の質量％を示す。］
（Ｃ）不飽和カルボン酸及び／又はその金属塩
【０００８】
例えば、特許文献７〜１０は、硬度分布を有するコアを開示する。特許文献７には、基材ゴム、共架橋剤および有機過酸化物を含有するゴム組成物から形成されたコアと、カバーとからなるツーピースゴルフボールにおいて、該コアがＪＩＳ−Ｃ型硬度計による表示において、中心硬度１：５８〜７３、中心から５〜１０ｍｍでの硬度２：６５〜７５、中心から１５ｍｍでの硬度３：７４〜８２、表面硬度４：７６〜８４の硬度分布を有し、硬度２が硬度範囲内でほぼ一定で、かつ、その他が１＜２＜３≦４なる関係を満足するツーピースゴルフボールが開示されている。
【０００９】
特許文献８には、ソリッドコアと、これを被覆するカバー層とを具備するソリッドゴルフボールにおいて、上記ソリッドコアが、シス−１，４−結合を６０％以上含有し、希土類元素系触媒を用いて合成されたポリブタジエンゴムを６０〜１００質量％含むゴム基材１００質量部に対して、有機硫黄化合物０．１〜５質量部、不飽和カルボン酸又はその金属塩、無機充填剤及び老化防止剤を含むゴム組成物から形成されると共に、ソリッドコアの初期荷重１０ｋｇｆから終荷重１３０ｋｇｆまで負荷したときの変形量が２．０〜４．０ｍｍであり、かつソリッドコアが下記表の硬度分布を有するゴルフボールが開示されている。
【００１０】
【表１】
2013248298.tif 000003
【００１１】
特許文献９には、ソリッドコアと、これを被覆するカバー層とを具備するソリッドゴルフボールにおいて、上記ソリッドコアが、シス−１，４−結合を６０％以上含有し、希土類元素系触媒を用いて合成されたポリブタジエンゴムを６０〜１００質量部含むゴム基材１００質量部に対して、有機硫黄化合物０．１〜５質量部、不飽和カルボン酸又はその金属塩、無機充填剤を含むゴム組成物から形成されると共に、ソリッドコアの初期荷重１０ｋｇｆから終荷重１３０ｋｇｆまで負荷したときの変形量が２．０〜４．０ｍｍであり、かつソリッドコアが下記表の硬度分布を有するソリッドゴルフボールが開示されている。
【００１２】
【表２】
2013248298.tif 000004
【００１３】
特許文献１０には、コアと、これを被覆する包囲層と、これを被覆する該中間層と、これを被覆し、表面に多数のディンプルが形成されたカバーとを備えたマルチピースソリッドゴルフボールにおいて、上記コアがゴム材を主材として形成され、コアの中心からコア表面まで硬度が漸次増加し、コア中心とコア表面との硬度差がＪＩＳ−Ｃ硬度で１５以上であり、かつコア中心から約１５ｍｍ離れた位置とコア中心との断面硬度の平均値を（Ｉ）、コア中心から約７．５ｍｍ離れた位置の断面硬度を（ＩＩ）とした場合、両硬度差（Ｉ）−（ＩＩ）がＪＩＳ−Ｃ硬度で±２以内であると共に、上記の包囲層，中間層及びカバーの硬度が、カバー硬度＞中間層硬度＞包囲層硬度の条件を満たすことを特徴とするマルチピースソリッドゴルフボールが開示されている。
【先行技術文献】
【特許文献】
【００１４】
【特許文献１】特開昭６１−３７１７８号公報
【特許文献２】特開昭６１−１１３４７５号公報
【特許文献３】特開昭６１−２５３０７９号公報
【特許文献４】特開２００８−２１２６８１号公報
【特許文献５】特表２００８−５２３９５２号公報
【特許文献６】特開２００９−１１９２５６号公報
【特許文献７】特開平６−１５４３５７号公報
【特許文献８】特開２００８−１９４４７１号公報
【特許文献９】特開２００８−１９４４７３号公報
【特許文献１０】特開２０１０−２５３２６８号公報
【発明の概要】
【発明が解決しようとする課題】
【００１５】
ゴルファーにとって、ドライバーショットの飛距離が大きいゴルフボールが好まれる。しかし、スコアメイクには、ドライバーショットの飛距離だけではなく、アプローチショットの精度も重要であることは言うまでもない。カバー材料として、比較的軟質な熱可塑性ポリウレタンを採用したゴルフボールは、４０ヤード〜１００ヤードの距離のアプローチショットに対するコントロール性に優れる。しかし、４０ヤード未満、特に１０ヤード〜２０ヤード程度のグリーン周りからのアプローチショットに対するコントロール性については、ほとんど検討されていない。
本発明は、前記事情に鑑みてなされたものであり、ドライバーショットの飛距離が大きく、４０ヤード〜１００ヤード程度のアプローチショット及びグリーン周りからのアプローチショットに対するコントロール性が高く、耐久性に優れたゴルフボールを提供することを目的とする。
【課題を解決するための手段】
【００１６】
本発明のゴルフボールは、少なくとも一層の球状コアと、前記球状コアの外側に配設された中間層と、前記中間層の外側に配設されたカバーとを有するゴルフボール本体と、
前記ゴルフボール本体表面に設けられた塗膜とを有するゴルフボールであって、
前記ゴルフボールは、接触力試験機を用いて算出した摩擦係数が、０．３５以上、０．６０以下であり、
前記ゴルフボールは、表面に多数のディンプルを備えており、下記数式（Ｉ）を満足し、
Ｙ ≦ ３．８ ・ Ｘ − ２．８９４    （Ｉ）
（数式（Ｉ）において、Ｘは、その仮想球の表面積に対する全てのディンプルの面積の合計の比を表し、Ｙは全てのディンプルの直径の標準偏差（ｍｍ）を表す）
前記球状コアの少なくとも一層は、ゴム組成物から形成されたゴム層であり、
前記ゴム層の厚みを球状コアの半径方向に１２．５％間隔で等分した９点で測定したＪＩＳ−Ｃ硬度を、前記ゴム層の最内点からの距離（％）に対してプロットしたときに、最小二乗法によって求めた線形近似曲線のＲ２が０．９５以上であり、
前記ゴム層の最外点の硬度が、最内点の硬度よりも大きく、
前記中間層のスラブ硬度（Ｈｍ）が前記カバーのスラブ硬度（Ｈｃ）よりも大きいことを特徴とする。
【００１７】
本発明のゴルフボールは、接触力試験機を用いて算出した摩擦係数が、０．３５以上、０．６０以下であり、グリーン周りからのアプローチショットに対するコントロール性が良好である。また、前記数式（Ｉ）を満足するディンプルを有するゴルフボールは、ドライバーショットのスピン量を低下させ、大きな飛距離を与える。硬度がコア中心側からコア表面側に向かって直線的に増加するゴム層を有する球状コアは、ドライバーショットのスピン量を低下させ、大きな飛距離を与える。また、前記球状コアは、ゴルフボールが打撃されたときに、局所的に歪むことがなく、ゴルフボールの耐久性を向上させる。カバーのスラブ硬度（Ｈｃ）が、中間層のスラブ硬度（Ｈｍ）よりも小さいゴルフボールは、反発性を低下させることなく、４０ヤード〜１００ヤードのアプローチショットに対するコントロール性に優れる。
【発明の効果】
【００１８】
本発明によれば、ドライバーショットの飛距離が大きく、４０ヤード〜１００ヤード程度のアプローチショット及びグリーン周りからのアプローチショットに対するコントロール性が高く、耐久性に優れたゴルフボールが得られる。
【図面の簡単な説明】
【００１９】
【図１】図１は、本発明の一実施形態に係るゴルフボールが示された断面図である。
【図２】図２は、ディンプルパターンＤ２のゴルフボールが示された平面図である。
【図３】図３は、図２のゴルフボールが示された底面図である。
【図４】図４は、図２のゴルフボールが示された右側面図である。
【図５】図５は、図２のゴルフボールが示された正面図である。
【図６】図６は、図２のゴルフボールが示された左側面図である。
【図７】図７は、図２のゴルフボールが示された背面図である。
【図８】図８は、占有率Ｘと標準偏差Ｙとの関係が示されたグラフである。
【図９】図９は、図１のゴルフボールの一部が示された拡大断面図である。
【図１０】図１０は、本発明で使用する接触力試験機の一例の概略図である。
【図１１】図１１は、接触力試験機の衝突板の拡大部分断面図である。
【図１２】図１２は、Ｆｔ（ｔ）、Ｆｎ（ｔ）、及び、Ｍ（ｔ）の一例を示すグラフである。
【図１３】図１３は、接触力試験機の表層材の溝形状の断面図である。
【図１４】図１４は、Ｆｔ（ｔ）、Ｆｎ（ｔ）、及び、Ｍ（ｔ）の一例を示すグラフである。
【図１５】図１５は、エアーガンを用いた塗装形態の一例を示す模式図である。
【図１６】図１６は、ディンプルパターンＤ１のゴルフボールが示された平面図である。
【図１７】図１７は、図１６のゴルフボールが示された底面図である。
【図１８】図１８は、図１６のゴルフボールが示された右側面図である。
【図１９】図１９は、図１６のゴルフボールが示された正面図である。
【図２０】図２０は、図１６のゴルフボールが示された左側面図である。
【図２１】図２１は、図１６のゴルフボールが示された背面図である。
【図２２】図２２は、ディンプルパターンＤ３のゴルフボールが示された平面図である。
【図２３】図２３は、図２２のゴルフボールが示された底面図である。
【図２４】図２４は、図２２のゴルフボールが示された右側面図である。
【図２５】図２５は、図２２のゴルフボールが示された正面図である。
【図２６】図２６は、図２２のゴルフボールが示された左側面図である。
【図２７】図２７は、図２２のゴルフボールが示された背面図である。
【図２８】図２８は、ディンプルパターンＤ４のゴルフボールが示された平面図である。
【図２９】図２９は、図２８のゴルフボールが示された底面図である。
【図３０】図３０は、図２８のゴルフボールが示された右側面図である。
【図３１】図３１は、図２８のゴルフボールが示された正面図である。
【図３２】図３２は、図２８のゴルフボールが示された左側面図である。
【図３３】図３３は、図２８のゴルフボールが示された背面図である。
【図３４】図３４は、ディンプルパターンＤ５のゴルフボールが示された平面図である。
【図３５】図３５は、図３４のゴルフボールが示された底面図である。
【図３６】図３６は、図３４のゴルフボールが示された右側面図である。
【図３７】図３７は、図３４のゴルフボールが示された正面図である。
【図３８】図３８は、図３４のゴルフボールが示された左側面図である。
【図３９】図３９は、図３４のゴルフボールが示された背面図である。
【図４０】図４０は、ディンプルパターンＤ６のゴルフボールが示された平面図である。
【図４１】図４１は、図４０のゴルフボールが示された底面図である。
【図４２】図４２は、図４０のゴルフボールが示された右側面図である。
【図４３】図４３は、図４０のゴルフボールが示された正面図である。
【図４４】図４４は、図４０のゴルフボールが示された左側面図である。
【図４５】図４５は、図４０のゴルフボールが示された背面図である。
【図４６】図４６は、ディンプルパターンＤ７のゴルフボールが示された平面図である。
【図４７】図４７は、図４６のゴルフボールが示された底面図である。
【図４８】図４８は、図４６のゴルフボールが示された右側面図である。
【図４９】図４９は、図４６のゴルフボールが示された正面図である。
【図５０】図５０は、図４６のゴルフボールが示された左側面図である。
【図５１】図５１は、図４６のゴルフボールが示された背面図である。
【発明を実施するための形態】
【００２０】
本発明のゴルフボールは、少なくとも一層の球状コアと、前記球状コアの外側に配設された中間層と、前記中間層の外側に配設されたカバーとを有するゴルフボール本体と、
前記ゴルフボール本体表面に設けられた塗膜とを有するゴルフボールであって、
前記ゴルフボールは、接触力試験機を用いて算出した摩擦係数が、０．３５以上、０．６０以下であり、
前記ゴルフボールは、表面に多数のディンプルを備えており、下記数式（Ｉ）を満足し、
Ｙ ≦ ３．８ ・ Ｘ − ２．８９４    （Ｉ）
（数式（Ｉ）において、Ｘは、その仮想球の表面積に対する全てのディンプルの面積の合計の比を表し、Ｙは全てのディンプルの直径の標準偏差（ｍｍ）を表す）
前記球状コアの少なくとも一層は、ゴム組成物から形成されたゴム層であり、
前記ゴム層の厚みを球状コアの半径方向に１２．５％間隔で等分した９点で測定したＪＩＳ−Ｃ硬度を、前記ゴム層の最内点からの距離（％）に対してプロットしたときに、最小二乗法によって求めた線形近似曲線のＲ２が０．９５以上であり、
前記ゴム層の最外点の硬度が、最内点の硬度よりも大きく、
前記中間層のスラブ硬度（Ｈｍ）が前記カバーのスラブ硬度（Ｈｃ）よりも大きいことを特徴とする。
【００２１】
（１）ゴルフボールの構造について
本発明のゴルフボールは、少なくとも一層の球状コアと、前記球状コアの外側に配設された中間層と、前記中間層の外側に配設されたカバーとを有するゴルフボール本体と、前記ゴルフボール本体表面に設けられた塗膜とを有するゴルフボールであれば、特に限定されない。
【００２２】
本発明のゴルフボールとしては、例えば、単層の球状コアと、前記単層の球状コアの外側に配設された中間層と、前記中間層の外側に配設されたカバーとを有するスリーピースゴルフボール；球状内層コアと前記球状内層コアを被覆する外層コアとからなる球状コアと、前記球状コアの外側に配設された中間層と、前記中間層の外側に配設されたカバーとを有するフォピースゴルフボール；あるいは、球状内層コアと前記球状コアを被覆する外層コアとからなる球状コアと、前記球状コアの外側に配設された二層以上の中間層と、前記中間層の外側に配設されたカバーとを有するマルチピースゴルフボール（ファイブピース以上）などが挙げられる。
【００２３】
以下、適宜図面を参照し、好ましい実施形態に基づいて本発明のゴルフボールを説明する。図１は、本発明の一実施形態に係るゴルフボール２が示された一部切欠き断面図である。ゴルフボール２の球状コア１０７は、球状内層コア１０４と前記球状内層コア１０４の外側に配設された外層コア１０６とからなる。ゴルフボール２は、前記球状コア１０７と、前記球状コア１０７の外側に配設された中間層１０８と、前記中間層１０８の外側に配設されたカバー１１２とを有する。中間層１０８とカバー１１２との間には、中間層１０８とカバー１１２との密着性を向上させるための補強層１１０が設けられていても良い。カバー１１２の表面には、多数のディンプル１１４が形成されている。ゴルフボール２の表面のうちディンプル１１４以外の部分は、ランド１１６である。このゴルフボール２は、カバーの外側にペイント層及びマーク層を備えているが、これらの層の図示は省略されている。
【００２４】
本発明のゴルフボールは、少なくとも一層の球状コアを有する。前記球状コアの少なくとも一層は、ゴム組成物から形成されたゴム層であり、前記ゴム層の厚みを球状コアの半径方向に１２．５％間隔で等分した９点で測定したＪＩＳ−Ｃ硬度を、前記ゴム層の最内点からの距離（％）に対してプロットしたときに、最小二乗法によって求めた線形近似曲線のＲ２が０．９５以上である。
【００２５】
前記ゴム層の硬度は、球状コア半径方向のゴム層の厚みを１２．５％間隔で等分した９点でＪＩＳ−Ｃ硬度を測定する。すなわち、ゴム層の最内点を距離０％とし、ゴム層の最外点を距離１００％とし、ゴム層の最内点からの距離が０％、１２．５％、２５％、３７．５％、５０％、６２．５％、７５％、８７．５％、１００％（ゴム層の最外点）の９点において、ＪＩＳ−Ｃ硬度を測定する。ゴム層の最内点とは、ゴム層内に存在する点であって、球状コアの半径方向で、球状コア中心に最も近い点である。ゴム層の最外点とは、ゴム層内に存在する点であって、球状コアの半径方向で、球状コア中心から最も遠い点である。ゴム層の最内点と最外点は、球状コアの同一半径上に存在し、最内点と最外点との距離が、ゴム層の厚みになる。次に、前記のように測定されたＪＩＳ−Ｃ硬度を縦軸とし、最内点からの距離（％）を横軸として、測定結果をプロットしてグラフを作成する。本発明では、このプロットから最小二乗法により求めた線形近似曲線のＲ２が、０．９５以上である。最小二乗法によって求めた線形近似曲線のＲ２は、得られたプロットの直線性を指標するものである。本発明において、Ｒ２が０．９５以上であれば、前記ゴム層の硬度分布が略直線であることを意味する。硬度分布が略直線状であるゴム層を有する球状コアは、ドライバーショットのスピン量が低下させ、大きな飛距離を与える。また、硬度分布が略直線状であるゴム層を有する球状コアは、ゴルフボールが打撃で歪んだ時にも局所的な負荷がかからない。そのため、得られるゴルフボールの耐久性が向上する。この観点から、前記線形近似曲線のＲ２は、０．９６以上が好ましく、０．９７以上がより好ましい。直線性が高まることによって、耐久性がより大きくなる。以下、本発明の説明において、前記硬度分布を有するゴム層を「直線硬度分布を有するゴム層」と称する場合がある。
【００２６】
本発明のゴルフボールでは、前記ゴム層の最外点の硬度は、最内点の硬度よりも大きい。最外点の硬度が、最内点の硬度よりも大きいゴム層を有する球状コアは、外剛内柔構造を有する。外剛内柔構造を有する球状コアは、ドライバーショットのスピン量を低下させ、大きな飛距離を与える。この観点から、前記ゴム層の最外点の硬度と最内点の硬度との硬度差は、１５以上が好ましく、２０以上がより好ましく、２６以上がさらに好ましい。
【００２７】
本発明のゴルフボールの球状コアは、少なくとも一層からなるものであれば、特に限定されず、単層構造を有する球状コア、多層構造を有する球状コアが挙げられる。本発明のゴルフボールの球状コアが、単層構造である場合、前記球状コアが、ゴム組成物から形成され、球状コアの任意の半径を１２．５％間隔で等分した９点でＪＩＳ−Ｃ硬度を測定し、得られたＪＩＳ−Ｃ硬度を球状コアの中心からの距離（％）に対してプロットしたときに、最小二乗法によって求めた線形近似曲線のＲ２が０．９５以上であることが好ましい。
【００２８】
本発明のゴルフボールの球状コアが多層構造を有する場合、球状コアとしては、球状内層コアと、前記球状内層コアを被覆する外層コアとを有する二層構造を有する球状コアが好ましい。外層コアの形態としては、前記内層コアの全体を被覆するように形成されていることが好ましい。この場合、直線硬度分布を有するゴム層の態様としては、以下の態様を挙げることができる。
（１）球状内層コアが、直線硬度分布を有するゴム層である。すなわち、球状内層コアの任意の半径を１２．５％間隔で等分した９点でＪＩＳ−Ｃ硬度を測定し、得られたＪＩＳ−Ｃ硬度を球状内層コアの中心からの距離（％）に対してプロットしたときに、最小二乗法によって求めた線形近似曲線のＲ２が０．９５以上である態様。
（２）外層コアが、直線硬度分布を有するゴム層である。すなわち、前記外層コアの厚みを球状コアの半径方向に１２．５％間隔で等分した９点でＪＩＳ−Ｃ硬度を測定し、得られたＪＩＳ−Ｃ硬度を、外層コアの最内点（内層コアと外層コアの境界点）からの距離（％）に対してプロットしたときに、最小二乗法によって求めた線形近似曲線のＲ２が０．９５以上である態様；および、
（３）球状内層コアと外層コアの両方が、直線硬度分布を有するゴム層である。すなわち、球状内層コアの任意の半径を１２．５％間隔で等分した９点でＪＩＳ−Ｃ硬度を測定し、得られたＪＩＳ−Ｃ硬度を球状内層コアの中心からの距離（％）に対してプロットしたときに、最小二乗法によって求めた線形近似曲線のＲ２が０．９５以上であり、前記外層コアの厚みを球状コアの半径方向に１２．５％間隔で等分した９点でＪＩＳ−Ｃ硬度を測定し、得られたＪＩＳ−Ｃ硬度を、外層コアの最内点（内層コアと外層コアの境界点）からの距離（％）に対してプロットしたときに、最小二乗法によって求めた線形近似曲線のＲ２が０．９５以上である態様
【００２９】
球状内層コアが、直線硬度分布を有するゴム層の場合、球状内層コアの任意の半径を１２．５％間隔で等分した９点でＪＩＳ−Ｃ硬度を測定する。すなわち、球状内層コアの中心からの距離が０％（内層コア中心）、１２．５％、２５％、３７．５％、５０％、６２．５％、７５％、８７．５％、１００％（内層コア表面）の９点において、ＪＩＳ−Ｃ硬度を測定する。次に、上記のように測定されたＪＩＳ−Ｃ硬度を縦軸とし、内層コア中心からの距離（％）を横軸として、測定結果をプロットしてグラフを作成する。本発明の好ましい態様では、このプロットから最小二乗法により求めた線形近似曲線のＲ２が、０．９５以上であることが好ましい。最小二乗法によって求めた線形近似曲線のＲ２は、得られたプロットの直線性を指標するものである。本発明において、Ｒ２が０．９５以上であれば、内層コアの硬度分布が略直線であることを意味する。硬度分布が略直線状である内層コアを用いたゴルフボールは、ドライバーショットのスピン量が低下する。その結果、ドライバーショットの飛距離が大きくなる。前記線形近似曲線のＲ２は、０．９６以上がより好ましい。直線性が高まることによって、ドライバーショットの飛距離がより大きくなる。
【００３０】
外層コアが、直線硬度分布を有するゴム層の場合、前記外層コアの厚みを球状コアの半径方向に１２．５％間隔で等分した９点でＪＩＳ−Ｃ硬度を測定する。すなわち、前記外層コアの最内点（内層コアと外層コアとの境界点）からの距離が０％（境界点）、１２．５％、２５％、３７．５％、５０％、６２．５％、７５％、８７．５％、１００％（外層コアの最外点）の９点において、ＪＩＳ−Ｃ硬度を測定する。次に、上記のように測定されたＪＩＳ−Ｃ硬度を縦軸とし、最内点からの距離（％）を横軸として、測定結果をプロットしてグラフを作成する。本発明では、このプロットから最小二乗法により求めた線形近似曲線のＲ２が、０．９５以上である。最小二乗法によって求めた線形近似曲線のＲ２は、得られたプロットの直線性を指標するものである。本発明において、Ｒ２が０．９５以上であれば、外層コアの硬度分布が略直線であることを意味する。硬度分布が略直線状である外層コアを有するゴルフボールは、耐久性に優れる。この観点から、前記線形近似曲線のＲ２は、０．９６以上が好ましく、０．９７以上がより好ましい。直線性が高まることによって、ゴルフボールの耐久性が一層高くなる。
【００３１】
本発明で使用する少なくとも一層の球状コアの中心硬度は、ＪＩＳ−Ｃ硬度で、４０以上が好ましく、４５以上がより好ましく、５０以上がさらに好ましい。中心硬度が、ＪＩＳ−Ｃ硬度で４０以上であれば、反発性が向上する。また、ドライバーショットのスピン抑制の観点から、中心硬度はＪＩＳ−Ｃ硬度で７０以下が好ましく、６８以下がより好ましく、６５以下がさらに好ましい。
【００３２】
前記球状コアの表面硬度は、ＪＩＳ−Ｃ硬度で、７８以上が好ましく、８０以上がより好ましく、８２以上がさらに好ましい。表面硬度がＪＩＳ−Ｃ硬度で７８以上であれば、球状コアが外剛内柔構造を有する。外剛内柔構造を有する球状コアは、ドライバーショットのスピン量を低減させる。また、耐久性の観点から、球状コアの表面硬度はＪＩＳ−Ｃ硬度で９６以下が好ましく、９４以下がより好ましく、９２以下がさらに好ましい。
【００３３】
本発明のゴルフボールの球状コアの表面硬度（Ｈｓ）と中心硬度（Ｈｏ）との硬度差（Ｈｓ−Ｈｏ）は、ＪＩＳ−Ｃ硬度で１５以上が好ましく、２０以上がより好ましく、２６以上がさらに好ましく、４５以下が好ましく、４２以下がより好ましく、４０以下がさらに好ましい。球状コア表面硬度と中心硬度の硬度差が上記範囲内であれば、高打出角および低スピンの飛距離が大きいゴルフボールが得られる。
【００３４】
前記球状コアの直径は３８．０ｍｍ以上が好ましく、３９．０ｍｍ以上がより好ましく、３９．５ｍｍ以上がさらに好ましい。球状コアの直径が３８．０ｍｍ以上であれば、例えば、内層コアの直径を大きくすることができ、ゴルフボールの反発性能がより向上する。また、前記球状コアの直径は、４１．２ｍｍ以下が好ましく、４０．８ｍｍ以下がより好ましく、４０．４ｍｍ以下がさらに好ましい。球状コアの直径が、４１．２ｍｍ以下であれば、耐久性能を損ねることがない。
【００３５】
前記球状コアは、直径３８．０ｍｍ〜４１．２ｍｍの場合、初期荷重９８Ｎを負荷した状態から終荷重１２７５Ｎを負荷したときまでの圧縮変形量（圧縮方向にコアが縮む量）が、２．２ｍｍ以上が好ましく、より好ましくは２．５ｍｍ以上、４．０ｍｍ以下が好ましく、より好ましくは３．５ｍｍ以下である。前記圧縮変形量が、２．２ｍｍ以上であれば打球感がより良好となり、４．０ｍｍ以下であれば、反発性がより良好となる。
【００３６】
本発明の球状コアが、球状内層コアと前記球状内層コアを被覆する外層コアとからなる場合、前記内層コアの中心硬度（Ｈｏ）は、ＪＩＳ−Ｃ硬度で、４０以上が好ましく、５０以上がより好ましく、６０以上がさらに好ましい。中心硬度が、ＪＩＳ−Ｃ硬度で４０以上であれば、反発性が向上する。また、ドライバーショットのスピン抑制の観点から、中心硬度はＪＩＳ−Ｃ硬度で８０以下が好ましく、７６以下がより好ましく、７２以下がさらに好ましい。
【００３７】
前記内層コアの表面硬度（Ｈｓ１）は、ＪＩＳ−Ｃ硬度で、８０以上が好ましく、８２以上がより好ましく、８４以上がさらに好ましい。表面硬度がＪＩＳ−Ｃ硬度で８０以上であれば、ドライバーショットでのスピン量が低下し、飛距離が向上する。また、耐久性の観点から、表面硬度はＪＩＳ−Ｃ硬度で９６以下が好ましく、９４以下がより好ましく、９２以下がさらに好ましい。
【００３８】
前記内層コアの中心硬度（Ｈｏ）と表面硬度（Ｈｓ１）との硬度差（Ｈｓ１−Ｈｏ）は、ＪＩＳ−Ｃ硬度で１以上が好ましく、２以上がより好ましく、３以上がさらに好ましく、３０以下が好ましく、２５以下がより好ましく、２０以下がさらに好ましい。外剛内柔構造を有する内層コアは、ドライバーショットのスピン量を低下させて、大きな飛距離を与える。
【００３９】
前記内層コアの直径は１０．０ｍｍ以上が好ましく、１２．０ｍｍ以上がより好ましく、１４．０ｍｍ以上がさらに好ましい。内層コアの直径が１０．０ｍｍ以上であれば、ドライバーショットのスピン量がより低減できる。また、前記内層コアの直径は、２５．０ｍｍ以下が好ましく、２２．０ｍｍ以下がより好ましく、１９．０ｍｍ以下がさらに好ましい。内層コアの直径が２５．０ｍｍ以下であれば、ゴルフボールの反発性能がより向上する。
【００４０】
前記外層コアの最外点の硬度（Ｈｓ２）は、ＪＩＳ−Ｃ硬度で、８０以上が好ましく、８２以上がより好ましく、８４以上がさらに好ましい。外層コアの最外点での硬度（Ｈｓ2）が，ＪＩＳ−Ｃ硬度で８０以上であれば、ドライバーショットのスピン量が一層低下する。また、耐久性の観点から、外層コアの最外点の硬度は、ＪＩＳ−Ｃ硬度で９６以下が好ましく、９４以下がより好ましく、９２以下がさらに好ましい。なお、外層コアの最外点の硬度（Ｈｓ２）は、外層コアの断面で測定した硬度ではなく、外層コアの表面で測定した硬度である。
【００４１】
前記外層コアの最内点（外層コアと内層コアとの境界点）での硬度（Ｈｂ）は、ＪＩＳ−Ｃ硬度で、４５以上が好ましく、５０以上がより好ましく、５５以上がさらに好ましい。外層コアの最内点での硬度がＪＩＳ−Ｃ硬度で４５以上であれば、ボール速度が向上する。また、低スピン化の観点から、外層コアの最内点での硬度（Ｈｂ）は、ＪＩＳ−Ｃ硬度で８０以下が好ましく、７５以下がより好ましく、７０以下がさらに好ましい。
【００４２】
前記外層コアと前記内層コアとの境界点での硬度（Ｈｂ）と、外層コアの表面硬度（Ｈｓ２）との硬度差（Ｈｓ２−Ｈｂ）は、ＪＩＳ−Ｃ硬度で２０以上が好ましく、より好ましくは２３以上、さらに好ましくは２６以上であり、４５以下が好ましく、より好ましくは４０以下、さらに好ましくは３５以下である。前記硬度差（Ｈｓ２−Ｈｂ）がＪＩＳ−Ｃ硬度で２０以上であれば低スピン化可能となり、４５以下であれば耐久性を損ねることがなくなる。
【００４３】
前記外層コアの厚みは、６ｍｍ以上が好ましく、より好ましくは８ｍｍ以上、さらに好ましくは１１ｍｍ以上であり、１６ｍｍ以下が好ましく、より好ましくは１５ｍｍ以下、さらに好ましくは１３ｍｍ以下である。前記厚さが６ｍｍ以上であれば、ボール速度の低下を抑制可能となり、１６ｍｍ以下であれば低スピン効果が発現可能となる。
【００４４】
本発明のゴルフボールは、さらに前記球状コアの外側に配設された中間層と、この中間層の外側に配設されたカバーとを有する。前記中間層は、球状コアとカバーとの間に形成されるものであり、少なくとも一層有していればよく、二層以上有していてもよい。前記カバーは、ゴルフボール本体の最外層に形成される。
【００４５】
前記中間層のスラブ硬度（Ｈｍ）は前記カバーのスラブ硬度（Ｈｃ）よりも大きい。このような構成とすることで、高飛距離化とアプローチ性能を両立できる。前記中間層のスラブ硬度（Ｈｍ）とカバーのスラブ硬度（Ｈｃ）との硬度差（Ｈｍ−Ｈｃ）は、ショアＤ硬度で３０以上が好ましく、３１以上がより好ましく、３２以上がさらに好ましく、４０以下が好ましく、３９以下がより好ましく、３８以下がさらに好ましい。前記硬度差（Ｈｍ−Ｈｃ）が上記範囲内であれば、ドライバーショットにおける低スピン化、および、アプローチショットにおける高スピン化が図れる。なお、中間層を二層以上有する場合には、カバーと、カバーに隣接する中間層との硬度差を上記範囲に調整すればよい。
【００４６】
前記中間層のスラブ硬度（Ｈｍ）は、ショアＤ硬度で５５以上が好ましく、より好ましくは６０以上、さらに好ましくは６３以上であり、７０以下が好ましく、より好ましくは６８以下、さらに好ましくは６７以下である。中間層のスラブ硬度が、ショアＤ硬度で、５５以上であれば、ゴルフボール（カバーを除く）の外剛内柔度合が高くなり、ドライバーショットにおいて一層低スピン化が図れる。また、中間層のスラブ硬度が、ショアＤ硬度で、７０以下であれば、アプローチ性能がより良好となる。
【００４７】
前記中間層の厚みは、０．５ｍｍ以上が好ましく、より好ましくは０．７ｍｍ以上、さらに好ましくは０．８ｍｍ以上である。中間層の厚みが、０．５ｍｍ以上であれば、耐久性が良好となる。中間層の厚みは、１．６ｍｍ以下が好ましく、より好ましく１．３ｍｍ以下、さらに好ましくは１．１ｍｍ以下である。中間層の厚みが、１．６ｍｍ以下であれば、相対的に球状コアの直径を大きくすることができ、ゴルフボールの反発性がより向上する。
【００４８】
前記カバーのスラブ硬度（Ｈｃ）は、４８以下が好ましく、より好ましくは４０以下、さらに好ましくは３２以下である。カバーのスラブ硬度が、ショアＤ硬度で、４８以下であれば、アプローチショットのスピン量が増加して、コントロール性が向上する。カバーのスラブ硬度は、ショアＤ硬度で２０以上が好ましく、より好ましくは２２以上、さらに好ましくは２４以上である。ショアＤ硬度で２０以上であれば、カバーの耐擦過傷性が向上する。
【００４９】
カバーの厚みは、０．８ｍｍ以下が好ましく、より好ましくは０．６ｍｍ以下である。カバーの厚みが０．８ｍｍ以下であれば、ドライバーショットにおいて一層低スピン化が図れる。カバーの厚みは、０．１ｍｍ以上が好ましく、より好ましくは０．２ｍｍ以上、さらに好ましくは０．３ｍｍ以上である。カバーが薄すぎると、カバーの成形が難しくなる傾向がある。
【００５０】
本発明のゴルフボールは、中間層とカバーとの間に補強層を備えてもよい。補強層は、中間層と堅固に密着し、カバーとも堅固に密着する。補強層により、中間層からカバーの剥離が抑制される。特に、薄いカバーを有するゴルフボールが、クラブフェースのエッジで打撃されると、シワが生じやすい。補強層により、シワが抑制される。
【００５１】
シワの抑制の観点から、補強層の厚みは、３μｍ以上が好ましく、５μｍ以上がより好ましい。補強層が容易に形成されるとの観点から、厚みは１５μｍ以下が好ましく、１２μｍ以下がより好ましく、１０μｍ以下がさらに好ましい。厚みは、ゴルフボールの断面がマイクロスコープで観察されることで測定される。粗面処理により中間層の表面が凹凸を備える場合は、凸部の直上で厚みが測定される。
【００５２】
シワの抑制の観点から、補強層の鉛筆硬度は４Ｂ以上が好ましく、Ｂ以上がより好ましい。ゴルフボールが打撃されたときの、カバーから中間層までの力の伝達ロスが小さいとの観点から、補強層の鉛筆硬度は３Ｈ以下が好ましい。鉛筆硬度は、ＪＩＳ  Ｋ５４００規格に準拠して測定される。
【００５３】
本発明のゴルフボールは、表面に多数のディンプルを備える。図２から７に示されるように、ディンプルの輪郭は円である。その輪郭が円であるディンプルは、空力的対称性に優れる。このゴルフボール２は、直径が４．５０ｍｍであるディンプルＡと、直径が４．４０ｍｍであるディンプルＢと、直径が４．３０ｍｍであるディンプルＣと、直径が４．１５ｍｍであるディンプルＤを備えている。ディンプルの種類数は、４である。
【００５４】
ディンプルＡの数は２８個であり、ディンプルＢの数は１２２個であり、ディンプルＣの数は１００個であり、ディンプルＤの数は７４個である。ディンプルの総数Ｎは、３２４個である。全てのディンプルの直径の平均値は、４．３２１ｍｍである。
【００５５】
ディンプルの面積ｓは、無限遠からゴルフボール２の中心が見られたときの、輪郭線に囲まれた領域の面積である。円形ディンプルの場合、面積ｓは下記数式によって算出される。
s = (Dm / 2)２ ・ π
この数式において、Ｄｍはディンプルの直径を表す。図２から７に示されたゴルフボール２では、ディンプルＡの面積は１５．９０ｍｍ２であり、ディンプルＢの面積は１５．２１ｍｍ２であり、ディンプルＣの面積は１４．５２ｍｍ２であり、ディンプルＤの面積は１３．５３ｍｍ２である。
【００５６】
全てのディンプルの面積ｓの合計の、仮想球の表面積に対する比は、占有率Ｘと称される。乱流化の観点から、占有率Ｘは０．７８以上が好ましく、０．７９以上がより好ましく、０．８０以上が特に好ましい。占有率Ｘは、０．９５以下が好ましい。図２から７に示されたゴルフボール２では、ディンプルの合計面積は４７５３．５ｍｍ２である。このゴルフボール２の仮想球の表面積は５７２８．０ｍｍ２なので、占有率Ｘは０．８３０である。
【００５７】
全てのディンプルの直径の標準偏差Ｙは、０．３０以下が好ましい。標準偏差Ｙが０．３０以下であるゴルフボール２では、乱流化が促進される。この観点から、標準偏差Ｙは０．２９以下がより好ましく、０．２８以下が特に好ましい。標準偏差Ｙは、ゼロでもよい。図２から７に示されたゴルフボール２の標準偏差Ｙは下記数式によって算出される。
Ｙ = (((4.500 - 4.321)２ ・ 28 + (4.400 - 4.321)２ ・ 122 +
(4.300 - 4.321)２ ・ 100 + (4.150 -4.321)２ ・ 74) / 324)１／２
このゴルフボール２の標準偏差Ｙは、０．１０９である。
【００５８】
図８のグラフにおいて、横軸は占有率を表し、縦軸は標準偏差Ｙを表す。図８において符号Ｌ１で示された直線は、下記数式によって表される。
Ｙ ＝ ３．８ ・ Ｘ − ２．８９４
その座標（Ｘ，Ｙ）が直線Ｌ１の上又はこの直線Ｌ１よりも下方であるゴルフボール２は、飛行性能に優れる。換言すれば、下記数式（Ｉ）を満たすゴルフボール２は、ドライバーショットのスピン量が低下し、飛距離が大きくなる。その理由は、乱流化が促進されるからと推測される。
Ｙ ≦ ３．８ ・ Ｘ − ２．８９４      （Ｉ）
【００５９】
図８のグラフにおいて符号Ｌ２で示された直線は、下記数式によって表される。
Ｙ ＝ ３．８ ・ Ｘ − ２．９４４
その座標（Ｘ，Ｙ）が直線Ｌ２の上又はこの直線Ｌ２よりも下方であるゴルフボール２は、飛行性能により優れる。換言すれば、下記数式（ＩＩ）を満たすゴルフボール２は、ドライバーショットのスピン量がより低下し、飛距離がより大きくなる。その理由は、乱流化がより促進されるからと推測される。
Ｙ ≦ ３．８ ・ Ｘ − ２．９４４      （ＩＩ）
【００６０】
図８のグラフにおいて符号Ｌ３で示された直線は、下記数式によって表される。
Ｙ ＝ ３．８ ・ Ｘ − ２．９９４
その座標（Ｘ，Ｙ）が直線Ｌ３の上又はこの直線Ｌ３よりも下方であるゴルフボール２は、飛行性能に特に優れる。換言すれば、下記数式（ＩＩＩ)を満たすゴルフボール２は、ドライバーショットのスピン量がさらに低下し、飛距離がさらに大きくなる。その理由は、乱流化がさらに促進されるからと推測される。
Ｙ ≦ ３．８ ・ Ｘ − ２．９９４      （ＩＩＩ)
【００６１】
ディンプルを配置する際、設計者は、まず基本となるディンプル１０の配置を設計し、次に、さらに占有率を上げるべく、複数のディンプルに囲まれた狭いゾーンに小さなディンプルを配置させる手段をとることが多い。しかし、この小さなディンプルは、占有率を上げる効果には寄与するが、標準偏差を小さくする効果を阻害する。小さなディンプルの配置は、本発明の趣旨と合致しない。本実施形態に係るディンプルパターンの設計では、設計者は、基本となるディンプルを設計する段階から、隣接するディンプルの中心間の距離に着目している。設計者は、隣接するディンプルの中心間の距離がなるべく小さくなるよう、配慮しつつパターンの設計を行っている。従って、小さなディンプルが配置されなくても、占有率が高められうる。
【００６２】
図９には、ディンプル１１４の中心及びゴルフボール２の中心を通過する平面に沿った断面が示されている。図９における上下方向は、ディンプル１１４の深さ方向である。図９において二点鎖線１４で示されているのは、仮想球である。仮想球の表面は、ディンプル１１４が存在しないと仮定されたときのゴルフボール２の表面である。ディンプル１１４は、仮想球の表面から凹陥している。ランド１１６は、仮想球の表面と一致している。本実施形態では、ディンプル１１４の断面形状は、実質的には円弧である。
【００６３】
図９において両矢印Ｄｍで示されているのは、ディンプル１１４の直径である。この直径Ｄｍは、ディンプル１１４の両側に共通の接線Ｔｇが画かれたときの、一方の接点Ｅｄと他方の接点Ｅｄとの距離である。接点Ｅｄは、ディンプル１１４のエッジでもある。エッジＥｄは、ディンプル１１４の輪郭を画定する。図９において両矢印Ｄｐで示されているのは、ディンプル１１４の深さである。この深さＤｐは、ディンプル１１４の最深部と接線Ｔｇとの距離である。
【００６４】
それぞれのディンプルの直径Ｄｍは、２．０ｍｍ以上６．０ｍｍ以下が好ましい。直径Ｄｍが２．０ｍｍ以上であるディンプルは、乱流化に寄与する。この観点から、直径Ｄｍは２．２ｍｍ以上がより好ましく、２．４ｍｍ以上が特に好ましい。直径Ｄｍが６．０ｍｍ以下であるディンプルは、実質的に球であるというゴルフボール２の本質を損なわない。この観点から、直径Ｄｍは５．８ｍｍ以下がより好ましく、５．６ｍｍ以下が特に好ましい。
【００６５】
図９において矢印ＣＲで示されているのは、ディンプル１１４の曲率半径である。曲率半径ＣＲは、下記数式（１）によって算出される。
CR = (Dp２+Dm２/4) / (2 *Dp)      （１）
その断面形状が円弧でないディンプル１１４の場合でも、上記数式（１）に基づいて、近似的に曲率半径ＣＲが算出される。
【００６６】
十分な占有率Ｘが達成されるとの観点から、ディンプルの総数Ｎは３００個以上が好ましく、３１０個以上がより好ましく、３２０個以上が特に好ましい。個々のディンプルが乱流化に寄与しうるとの観点から、総数Ｎは４００個以下が好ましく、３９０個以下がより好ましく、３８０個以下が特に好ましい。
【００６７】
本発明において「ディンプルの容積」とは、ディンプルの輪郭を含む平面とディンプルの表面とに囲まれた部分の容積を意味する。ゴルフボール２のホップが抑制されるとの観点から、ディンプルの総容積は２５０ｍｍ３以上が好ましく、２６０ｍｍ３以上がより好ましく、２７０ｍｍ３以上が特に好ましい。ゴルフボール２のドロップが抑制されるとの観点から、総容積は４００ｍｍ３以下が好ましく、３９０ｍｍ３以下がより好ましく、３８０ｍｍ３以下が特に好ましい。
【００６８】
ゴルフボール２のホップが抑制されるとの観点から、ディンプル１１４の深さＤｐは０．０５ｍｍ以上が好ましく、０．０８ｍｍ以上がより好ましく、０．１０ｍｍ以上が特に好ましい。ゴルフボール２のドロップが抑制されるとの観点から、深さＤｐは０．６０ｍｍ以下が好ましく、０．４５ｍｍ以下がより好ましく、０．４０ｍｍ以下が特に好ましい。
【００６９】
本発明のゴルフボールは、直径４０ｍｍ〜４５ｍｍの場合、初期荷重９８Ｎを負荷した状態から終荷重１２７５Ｎを負荷したときの圧縮変形量（圧縮方向に縮む量）は、１．８ｍｍ以上であることが好ましく、より好ましくは２．０ｍｍ以上であり、さらに好ましくは２．３ｍｍ以上であり、最も好ましくは２．４ｍｍ以上であり、３．６ｍｍ以下であることが好ましく、より好ましくは３．３ｍｍ以下である。前記圧縮変形量が１．８ｍｍ以上のゴルフボールは、硬くなり過ぎず、打球感が良い。一方、圧縮変形量を３．６ｍｍ以下にすることにより、反発性が高くなる。
【００７０】
（２）ゴルフボールの材料について
本発明のゴルフボールは、直線硬度分布を有するゴム層が、（ａ）基材ゴム、（ｂ）共架橋剤、（ｃ）架橋開始剤、および、（ｄ）酸および／またはその塩を含有し、前記（ｂ）共架橋剤として、（ｂ１）炭素数が３〜８個のα，β−不飽和カルボン酸および／または（ｂ２）炭素数が３〜８個のα，β−不飽和カルボン酸の金属塩を含有するゴム組成物から形成されていることが好ましい。前記ゴム組成物から形成されるゴム層は、硬度分布が、コア中心側から表面側に向かってほぼ直線的に増加しやすい。
【００７１】
前記ゴム層の硬度が、コア中心側からコア表面側に向かって直線的に増加する理由は、以下のように考えられる。ゴム組成物に配合される（ｂ）炭素数が３〜８個のα，β−不飽和カルボン酸の金属塩は、ゴム層内部でイオンクラスターを形成してゴム分子鎖を金属架橋すると考えられている。このゴム組成物に、（ｄ）酸および／またはその塩を配合することにより、（ｄ）前記酸および／またはその塩が、（ｂ）炭素数が３〜８個のα，β−不飽和カルボン酸の金属塩が形成するイオンクラスターとカチオンを交換し、炭素数が３〜８個のα，β−不飽和カルボン酸の金属塩による金属架橋を切断する。このカチオンの交換反応は、ゴム層の内部温度が高いコア中心側において起こりやすく、コア表面側にむかって起こりにくくなる。ゴム組成物の硬化反応の反応熱は、コア中心側で溜まりやすく、コアを成形する際のゴム層の内部温度は、コア中心側で高く、コア表面側に向かって低下するからである。すなわち、（ｄ）カルボン酸および／またはその塩による金属架橋の切断は、コア中心側において起こりやすく、コア表面側に向かって起こりにくくなる。その結果、ゴム層内部の架橋密度が、コア中心側からコア表面側に向かって高くなるので、硬度が、コア中心側からコア表面側に向かって直線的に増加するものと考えられる。
【００７２】
以下、ゴム組成物の詳細について説明する。前記（ａ）基材ゴムとしては、天然ゴムおよび／または合成ゴムを使用することができ、例えば、ポリブタジエンゴム、天然ゴム、ポリイソプレンゴム、スチレンポリブタジエンゴム、エチレン−プロピレン−ジエンゴム（ＥＰＤＭ）などを使用できる。これらは単独で用いても良いし、２種以上を併用してもよい。これらの中でも、特に、反発に有利なシス−１，４−結合を、４０質量％以上、好ましくは８０質量％以上、より好ましくは９０質量％以上有するハイシスポリブタジエンが好適である。
【００７３】
前記ハイシスポリブタジエンは、１，２−ビニル結合の含有量が２質量％以下であることが好ましく、より好ましくは１．７質量％以下、さらに好ましくは１．５質量％以下である。１，２−ビニル結合の含有量が多すぎると反発性が低下する場合がある。
【００７４】
前記ハイシスポリブタジエンは、希土類元素系触媒で合成されたものが好適であり、特に、ランタン系列希土類元素化合物であるネオジム化合物を用いたネオジム系触媒の使用が、１，４−シス結合が高含量、１，２−ビニル結合が低含量のポリブタジエンゴムを優れた重合活性で得られるので好ましい。
【００７５】
前記ハイシスポリブタジエンは、ムーニー粘度（ＭＬ1+4（１００℃））が、３０以上であることが好ましく、より好ましくは３２以上、さらに好ましくは３５以上であり、１４０以下が好ましく、より好ましくは１２０以下、さらに好ましくは１００以下、最も好ましくは８０以下である。なお、本発明でいうムーニー粘度（ＭＬ1+4（１００℃））とは、ＪＩＳ  Ｋ６３００に準じて、Ｌローターを使用し、予備加熱時間１分間、ローターの回転時間４分間、１００℃の条件下にて測定した値である。
【００７６】
前記ハイシスポリブタジエンとしては、分子量分布Ｍｗ／Ｍｎ（Ｍｗ：重量平均分子量、Ｍｎ：数平均分子量）が、２．０以上であることが好ましく、より好ましくは２．２以上、さらに好ましくは２．４以上、最も好ましくは２．６以上であり、６．０以下であることが好ましく、より好ましくは５．０以下、さらに好ましくは４．０以下、最も好ましくは３．４以下である。ハイシスポリブタジエンの分子量分布（Ｍｗ／Ｍｎ）が小さすぎると作業性が低下し、大きすぎると反発性が低下するおそれがある。なお、分子量分布は、ゲルパーミエーションクロマトグラフィ（東ソー社製、「ＨＬＣ−８１２０ＧＰＣ」）により、検知器として示差屈折計を用いて、カラム：ＧＭＨＨＸＬ（東ソー社製）、カラム温度：４０℃、移動相：テトラヒドロフランの条件で測定し、標準ポリスチレン換算値として算出した値である。
【００７７】
次に、（ｂ）共架橋剤について説明する。前記ゴム組成物は、（ｂ）共架橋剤として、（ｂ１）炭素数が３〜８個のα，β−不飽和カルボン酸および／または（ｂ２）炭素数が３〜８個のα，β−不飽和カルボン酸の金属塩を含有する。以下、（ｂ１）炭素数が３〜８個のα，β−不飽和カルボン酸および／または（ｂ２）炭素数が３〜８個のα，β−不飽和カルボン酸の金属塩を、「（ｂ）炭素数が３〜８個のα，β−不飽和カルボン酸および／またはその金属塩」と称する場合がある。
【００７８】
（ｂ）炭素数が３〜８個のα，β−不飽和カルボン酸および／またはその金属塩は、共架橋剤として、ゴム組成物に配合されるものであり、基材ゴム分子鎖にグラフト重合することによって、ゴム分子を架橋する作用を有する。本発明で使用するゴム組成物が、（ｂ１）共架橋剤として炭素数が３〜８個のα，β−不飽和カルボン酸のみを含有する場合、ゴム組成物は、後述する（ｆ）金属化合物を含有することが好ましい。ゴム組成物中で炭素数が３〜８個のα，β−不飽和カルボン酸を（ｆ）金属化合物で中和することにより、共架橋剤として炭素数が３〜８個のα，β−不飽和カルボン酸の金属塩を使用する場合と実質的に同様の効果が得られるからである。また、共架橋剤として、（ｂ２）炭素数が３〜８個のα，β−不飽和カルボン酸とその金属塩とを併用する場合においても、（ｆ）金属化合物を用いてもよい。
【００７９】
（ｂ１）炭素数が３〜８個のα，β−不飽和カルボン酸としては、例えば、アクリル酸、メタクリル酸、フマル酸、マレイン酸、クロトン酸等を挙げることができる。
【００８０】
（ｂ２）炭素数が３〜８個のα，β−不飽和カルボン酸の金属塩を構成する金属としては、ナトリウム、カリウム、リチウムなどの一価の金属イオン；マグネシウム、カルシウム、亜鉛、バリウム、カドミウムなどの二価の金属イオン；アルミニウムなどの三価の金属イオン；錫、ジルコニウムなどのその他のイオンが挙げられる。前記金属成分は、単独または２種以上の混合物として使用することもできる。これらの中でも、前記金属成分としては、マグネシウム、カルシウム、亜鉛、バリウム、カドミウムなどの二価の金属が好ましい。炭素数が３〜８個のα，β−不飽和カルボン酸の二価の金属塩を用いることにより、ゴム分子間に金属架橋が生じやすくなるからである。特に、二価の金属塩としては、得られるゴルフボールの反発性が高くなるということから、アクリル酸亜鉛が好適である。なお、（ｂ）炭素数が３〜８個のα，β−不飽和カルボン酸および／またはその金属塩は、単独でもしくは２種以上を組み合わせて使用しても良い。
【００８１】
（ｂ）炭素数が３〜８個のα，β−不飽和カルボン酸および／またはその金属塩の含有量は、（ａ）基材ゴム１００質量部に対して、１５質量部以上が好ましく、２０質量部以上がより好ましく、５０質量部以下が好ましく、４５質量部以下がより好ましく、４０質量部以下がさらに好ましい。（ｂ）炭素数が３〜８個のα，β−不飽和カルボン酸および／またはその金属塩の含有量が１５質量部未満では、ゴム組成物から形成される部材を適当な硬さとするために、後述する（ｃ）架橋開始剤の量を増加しなければならず、ゴルフボールの反発性が低下する傾向がある。一方、（ｂ）炭素数が３〜８個のα，β−不飽和カルボン酸および／またはその金属塩の含有量が５０質量部を超えると、ゴム組成物から形成される部材が硬くなりすぎて、ゴルフボールの打球感が低下するおそれがある。
【００８２】
（ｃ）架橋開始剤は、（ａ）基材ゴム成分を架橋するために配合されるものである。（ｃ）架橋開始剤としては、有機過酸化物が好適である。前記有機過酸化物は、具体的には、ジクミルパーオキサイド、１，１−ビス（ｔ−ブチルパーオキシ）−３，３，５−トリメチルシクロヘキサン、２，５−ジメチル−２，５−ジ（ｔ―ブチルパーオキシ）ヘキサン、ジ−ｔ−ブチルパーオキサイドなどの有機過酸化物が挙げられる。これらの有機過酸化物は、単独で使用してもよいし、２種以上を併用してもよい。これらの中でもジクミルパーオキサイドが好ましく用いられる。
【００８３】
（ｃ）架橋開始剤の含有量は、（ａ）基材ゴム１００質量部に対して、０．２質量部以上が好ましく、より好ましくは０．５質量部以上であって、５．０質量部以下が好ましく、より好ましくは２．５質量部以下である。０．２質量部未満では、ゴム組成物から形成される部材が柔らかくなりすぎて、ゴルフボールの反発性が低下する傾向があり、５．０質量部を超えると、ゴム組成物から形成される部材を適切な硬さにするために、前述した（ｂ）共架橋剤の使用量を減量する必要があり、ゴルフボールの反発性が不足したり、耐久性が悪くなるおそれがある。
【００８４】
次に、（ｄ）酸および／またはその塩について説明する。（ｄ）酸および／またはその塩は、直線硬度分布を有するゴム層の成形時に、ゴム層の内部において（ｂ）炭素数が３〜８個のα，β−不飽和カルボン酸の金属塩による金属架橋を切断する作用を有するものと考えられる。
【００８５】
（ｄ）酸および／またはその塩は、炭素数が３〜８個のα，β−不飽和カルボン酸の金属塩とカチオン成分を交換できるものであれば、脂肪族酸および／またはその塩、あるいは、芳香族酸および／またはその塩のいずれであってもよい。（ｄ）酸および／またはその塩としては、例えば、プロトン酸および／またはその塩が好ましい。前記プロトン酸としては、カルボン酸、スルホン酸、リン酸などのオキソ酸；塩酸、フッ化水素酸などの水素酸；などが挙げられる。これらの中でも、オキソ酸が好ましく、カルボン酸がより好ましい。すなわち、（ｄ）酸および／またはその塩としては、カルボン酸および／またはその塩が好適である。
【００８６】
（ｄ）カルボン酸および／またはその塩は、脂肪族カルボン酸（本発明において、単に「脂肪酸」と称する場合がある）および／またはその塩、あるいは、芳香族カルボン酸および／またはその塩のいずれであってもよいが、脂肪族カルボン酸および／またはその塩が好ましい。前記カルボン酸および／またはその塩としては、炭素数が１〜３０のカルボン酸および／またはその塩が好ましく、より好ましくは炭素数が４〜３０のカルボン酸および／またはその塩、さらに好ましくは炭素数が５〜２５のカルボン酸および／またはその塩である。なお、（ｄ）カルボン酸および／またはその塩には、共架橋剤として使用する（ｂ）炭素数が３〜８個のα，β−不飽和カルボン酸および／またはその金属塩は含まれないものとする。
【００８７】
前記脂肪酸は、飽和脂肪酸、不飽和脂肪酸のいずれであっても良いが、飽和脂肪酸であることが好ましい。前記飽和脂肪酸の具体例（ＩＵＰＡＣ名）としては、メタン酸（Ｃ１）、エタン酸（Ｃ２）、プロパン酸（Ｃ３）、ブタン酸（Ｃ４）、ペンタン酸（Ｃ５）、ヘキサン酸（Ｃ６）、ヘプタン酸（Ｃ７）、オクタン酸（Ｃ８）、ノナン酸（Ｃ９）、デカン酸（Ｃ１０）、ウンデカン酸（Ｃ１１）、ドデカン酸（Ｃ１２）、トリデカン酸（Ｃ１３）、テトラデカン酸（Ｃ１４）、ペンタデカン酸（Ｃ１５）、ヘキサデカン酸（Ｃ１６）、ヘプタデカン酸（Ｃ１７）、オクタデカン酸（Ｃ１８）、ノナデカン酸（Ｃ１９）、イコサン酸（Ｃ２０）、ヘンイコサン酸（Ｃ２１）、ドコサン酸（Ｃ２２）、トリコサン酸（Ｃ２３）、テトラコサン酸（Ｃ２４）、ペンタコサン酸（Ｃ２５）、ヘキサコサン酸（Ｃ２６）、ヘプタコサン酸（Ｃ２７）、オクタコサン酸（Ｃ２８）、ノナコサン酸（Ｃ２９）、トリアコンタン酸（Ｃ３０）などを挙げることができる。
【００８８】
不飽和脂肪酸の具合例（ＩＵＰＡＣ名）としては、エテン酸（Ｃ２）、プロペン酸（Ｃ３）、ブテン酸（Ｃ４）、ペンテン酸（Ｃ５）、ヘキセン酸（Ｃ６）、ヘプテン酸（Ｃ７）、オクテン酸（Ｃ８）、ノネン酸（Ｃ９）、デセン酸（Ｃ１０）、ウンデセン酸（Ｃ１１）、ドデセン酸（Ｃ１２）、トリデセン酸（Ｃ１３）、テトラデセン酸（Ｃ１４）、ペンタデセン酸（Ｃ１５）、ヘキサデセン酸（Ｃ１６）、ヘプタデセン酸（Ｃ１７）、オクタデセン酸（Ｃ１８）、ノナデセン酸（Ｃ１９）、イコセン酸（Ｃ２０）、ヘンイコセン酸（Ｃ２１）、ドコセン酸（Ｃ２２）、トリコセン酸（Ｃ２３）、テトラコセン酸（Ｃ２４）、ペンタコセン酸（Ｃ２５）、ヘキサコセン酸（Ｃ２６）、ヘプタコセン酸（Ｃ２７）、オクタコセン酸（Ｃ２８）、ノナコセン酸（Ｃ２９）、トリアコンテン酸（Ｃ３０）などを挙げることができる。
【００８９】
前記脂肪酸の具体例（慣用名）としては、例えば、ギ酸（Ｃ１）、酢酸（Ｃ２）、プロピオン酸（Ｃ３）、酪酸（Ｃ４）、吉草酸（Ｃ５）、カプロン酸（Ｃ６）、エナント酸（Ｃ７）、カプリル酸（Ｃ８）、ペラルゴン酸（Ｃ９）、カプリン酸（Ｃ１０）、ラウリン酸（Ｃ１２）、ミリスチン酸（Ｃ１４）、ミリストレイン酸（Ｃ１４）、ペンタデシル酸（Ｃ１５）、パルミチン酸（Ｃ１６）、パルミトレイン酸（Ｃ１６）、マルガリン酸（Ｃ１７）、ステアリン酸（Ｃ１８）、エライジン酸（Ｃ１８）、バクセン酸（Ｃ１８）、オレイン酸（Ｃ１８）、リノール酸（Ｃ１８）、リノレン酸（Ｃ１８）、１２−ヒドロキシステアリン酸（Ｃ１８）、アラキジン酸（Ｃ２０）、ガドレイン酸（Ｃ２０）、アラキドン酸（Ｃ２０）、エイコセン酸（Ｃ２０）、ベヘニン酸（Ｃ２２）、エルカ酸（Ｃ２２）、リグノセリン酸（Ｃ２４）、ネルボン酸（Ｃ２４）、セロチン酸（Ｃ２６）、モンタン酸（Ｃ２８）、メリシン酸（Ｃ３０）などを挙げることができる。前記脂肪酸は、単独または２種以上の混合物として使用することもできる。これらの中でも、前記脂肪酸として好ましいのは、カプリン酸、ラウリル酸、ミリスチン酸、パルミチン酸、ステアリン酸、ベヘニン酸、または、オレイン酸である。
【００９０】
芳香族カルボン酸は、芳香環とカルボキシル基とを有する化合物であれば特に限定されない。芳香族カルボン酸の具体例としては、例えば、安息香酸（Ｃ７）、フタル酸（Ｃ８）、イソフタル酸（Ｃ８）、テレフタル酸（Ｃ８）、ヘメミリット酸（ベンゼン−１，２，３−トリカルボン酸）（Ｃ９）、トリメリット酸（ベンゼン−１，２，４−トリカルボン酸）（Ｃ９）、トリメシン酸（ベンゼン−１，３，５−トリカルボン酸）（Ｃ９）、メロファン酸（ベンゼン−１，２，３，４−テトラカルボン酸）（Ｃ１０）、プレーニト酸（ベンゼン−１，２，３，５−テトラカルボン酸）（Ｃ１０）、ピロメリット酸（ベンゼン−１，２，４，５−テトラカルボン酸）（Ｃ１０）、メリット酸（ベンゼンヘキサカルボン酸）（Ｃ１２）、ジフェン酸（ビフェニル−２，２’−ジカルボン酸）（Ｃ１２）、トルイル酸（メチル安息香酸）（Ｃ８）、キシリル酸（Ｃ９）、プレーニチル酸（２，３，４−トリメチル安息香酸）（Ｃ１０）、γ−イソジュリル酸（２，３，５−トリメチル安息香酸）（Ｃ１０）、ジュリル酸（２，４，５−トリメチル安息香酸）（Ｃ１０）、β−イソジュリル酸（２，４，６−トリメチル安息香酸）（Ｃ１０）、α−イソジュリル酸（３，４，５−トリメチル安息香酸）（Ｃ１０）、クミン酸（４−イソプロピル安息香酸）（Ｃ１０）、ウビト酸（５−メチルイソフタル酸）（Ｃ９）、α−トルイル酸（フェニル酢酸）（Ｃ８）、ヒドロアトロパ酸（２−フェニルプロパン酸）（Ｃ９）、ヒドロケイ皮酸（３−フェニルプロパン酸）（Ｃ９）などを挙げることができる。
【００９１】
また、ヒドロキシル基、アルコキシ基、またはオキソ基で置換された芳香族カルボン酸としては、例えば、サリチル酸（２−ヒドロキシ安息香酸）（Ｃ７）、アニス酸（メトキシ安息香酸）（Ｃ８）、クレソチン酸（ヒドロキシ（メチル）安息香酸）（Ｃ８）、ｏ−ホモサリチル酸（２−ヒドロキシ−３−メチル安息香酸）（Ｃ８）、ｍ−ホモサリチル酸（２−ヒドロキシ−４−メチル安息香酸）（Ｃ８）、ｐ−ホモサリチル酸（２−ヒドロキシ−５−メチル安息香酸）（Ｃ８）、ｏ−ピロカテク酸（２，３−ジヒドロキシ安息香酸）（Ｃ７）、β−レソルシル酸（２，４−ジヒドロキシ安息香酸）（Ｃ７）、γ−レソルシル酸（２，６−ジヒドロキシ安息香酸）（Ｃ７）、プロトカテク酸（３，４−ジヒドロキシ安息香酸）（Ｃ７）、α−レソルシル酸（３，５−ジヒドロキシ安息香酸）（Ｃ７）、バニリン酸（４−ヒドロキシ−３−メトキシ安息香酸）（Ｃ８）、イソバニリン酸（３−ヒドロキシ−４−メトキシ安息香酸）（Ｃ８）、ベラトルム酸（３，４−ジメトキシ安息香酸）（Ｃ９）、ｏ−ベラトルム酸（２，３−ジメトキシ安息香酸）（Ｃ９）、オルセリン酸（２，４−ジヒドロキシ−６−メチル安息香酸）（Ｃ８）、ｍ−ヘミピン酸（４，５−ジメトキシフタル酸）（Ｃ１０）、没食子酸（３，４，５−トリヒドロキシ安息香酸）（Ｃ７）、シリング酸（４−ヒドロキシ−３，５−ジメトキシ安息香酸）（Ｃ９）、アサロン酸（２，４，５−トリメトキシ安息香酸）（Ｃ１０）、マンデル酸（ヒドロキシ（フェニル）酢酸）（Ｃ８）、バニルマンデル酸（ヒドロキシ（４−ヒドロキシ−３−メトキシフェニル）酢酸）（Ｃ９）、ホモアニス酸（（４−メトキシフェニル）酢酸）（Ｃ９）、ホモゲンチジン酸（（２，５−ジヒドロキシフェニル）酢酸）（Ｃ８）、ホモプロトカテク酸（（３，４−ジヒドロキシフェニル）酢酸）（Ｃ８）、ホモバニリン酸（（４−ヒドロキシ−３−メトキシフェニル）酢酸）（Ｃ９）、ホモイソバニリン酸（（３−ヒドロキシ−４−メトキシフェニル）酢酸）（Ｃ９）、ホモベラトルム酸（（３，４−ジメトキシフェニル）酢酸）（Ｃ１０）、ｏ−ホモベラトルム酸（（２，３−ジメトキシフェニル）酢酸）（Ｃ１０）、ホモフタル酸（２−（カルボキシメチル）安息香酸）（Ｃ９）、ホモイソフタル酸（３−（カルボキシメチル）安息香酸）（Ｃ９）、ホモテレフタル酸（４−（カルボキシメチル）安息香酸）（Ｃ９）、フタロン酸（２−（カルボキシカルボニル）安息香酸）（Ｃ９）、イソフタロン酸（３−（カルボキシカルボニル）安息香酸）（Ｃ９）、テレフタロン酸（４−（カルボキシカルボニル）安息香酸）（Ｃ９）、ベンジル酸（ヒドロキシジフェニル酢酸）（Ｃ１４）、アトロラクチン酸（２−ヒドロキシ−２−フェニルプロパン酸）（Ｃ９）、トロパ酸（３−ヒドロキシ−２−フェニルプロパン酸）（Ｃ９）、メリロット酸（３−（２−ヒドロキシフェニル）プロパン酸）（Ｃ９）、フロレト酸（３−（４−ヒドロキシフェニル）プロパン酸）（Ｃ９）、ヒドロカフェ−酸（３−（３，４−ジヒドロキシフェニル）プロパン酸）（Ｃ９）、ヒドロフェルラ酸（３−（４−ヒドロキシ−３−メトキシフェニル）プロパン酸）（Ｃ１０）、ヒドロイソフェルラ酸（３−（３−ヒドロキシ−４−メトキシフェニル）プロパン酸）（Ｃ１０）、ｐ−クマル酸（３−（４−ヒドロキシフェニル）アクリル酸）（Ｃ９）、ウンベル酸（３−（２，４−ジヒドロキシフェニル）アクリル酸）（Ｃ９）、カフェー酸（３−（３，４−ジヒドロキシフェニル）アクリル酸）（Ｃ９）、フェルラ酸（３−（４−ヒドロキシ−３−メトキシフェニル）アクリル酸）（Ｃ１０）、イソフェルラ酸（３−（３−ヒドロキシ−４−メトキシフェニル）アクリル酸）（Ｃ１０）、シナピン酸（３−（４−ヒドロキシ−３，５−ジメトキシフェニル）アクリル酸）（Ｃ１１）などを挙げることができる。
【００９２】
（ｄ）酸の塩のカチオン成分としては、金属イオン、アンモニウムイオン、および、有機陽イオンのいずれであってもよい。金属イオンとしては、例えば、ナトリウム、カリウム、リチウム、銀などの一価の金属イオン；マグネシウム、カルシウム、亜鉛、バリウム、カドミウム、銅、コバルト、ニッケル、マンガンなどの二価の金属イオン；アルミニウム、鉄などの三価の金属イオン；錫、ジルコニウム、チタンなどのその他のイオンが挙げられる。前記カルボン酸塩のカチオン成分としては、亜鉛イオンが好ましい。前記カチオン成分は、単独または２種以上の混合物であってもよい。
【００９３】
前記有機陽イオンとは、炭素鎖を有する陽イオンである。前記有機陽イオンとしては、特に限定されず、例えば、有機アンモニウムイオンが挙げられる。前記有機アンモニウムイオンとしては、例えば、ステアリルアンモニウムイオン、ヘキシルアンモニウムイオン、オクチルアンモニウムイオン、２−エチルヘキシルアンモニウムイオンなどの１級アンモニウムイオン、ドデシル（ラウリル）アンモニウムイオン、オクタデシル（ステアリル）アンモニウムイオンなどの２級アンモニウムイオン；トリオクチルアンモニウムイオンなどの３級アンモニウムイオン；ジオクチルジメチルアンモニウムイオン、ジステアリルジメチルアンモニウムイオンなどの４級アンモニウムイオンなどが挙げられる。これらの有機陽イオンは単独で用いてもよいし、２種以上を併用してもよい。
【００９４】
（ｄ）酸および／またはその塩の含有量は、（ａ）基材ゴム１００質量部に対して、１．０質量部以上が好ましく、より好ましくは１．５質量部以上、さらに好ましくは２．０質量部以上であって、４０質量部未満が好ましく、より好ましくは３０質量部以下であり、さらに好ましくは２０質量部以下である。含有量が少なすぎると、（ｄ）酸および／またはその塩を添加した効果が十分ではなく、ゴム層の硬度差が小さくなるおそれがある。また、含有量が多すぎると、得られるゴム層の硬度が全体的に低下して、反発性が低下するおそれがある。
【００９５】
なお、共架橋剤として使用されるアクリル酸亜鉛の表面は、ゴムへの分散性を向上するために（ｄ）酸および／またはその塩で処理されている場合がある。（ｄ）酸および／またはその塩で表面処理されたアクリル酸亜鉛を使用する場合、本発明では、表面処理剤である（ｄ）酸および／またはその塩の量は、（ｄ）成分の含有量に含まれないものとする。このような、アクリル酸亜鉛の表面処理に用いられている（ｄ）酸および／またはその塩は、（ｂ）共架橋剤とのカチオン交換反応にほとんど寄与しないと考えられる。
【００９６】
（ｄ）酸および／またはその塩の含有量は、使用する酸および／またはその塩の種類およびその組合せによって、適宜設定することが好ましい。特に、（ｄ）酸および／またはその塩の含有量は、酸および／またはその塩の炭素数およびその組合せに応じて適宜設定されることが好ましい。（ｄ）酸および／またはその塩が、金属架橋を切断する作用は、添加する酸および／またはその塩のモル数に影響されると考えられる。同時に、酸および／またはその塩は、コア層の可塑剤として作用する。添加する（ｄ）酸および／またはその塩の配合量（質量）が増加すると、コア層全体が軟化する。この可塑効果は、添加する酸および／またはその塩の配合量（質量）の影響を受ける。これらの作用を考慮すると、例えば、炭素数が小さい（分子量が小さい）酸および／またはその塩を使用すれば、炭素数が大きい（分子量が大きい）酸および／またはその塩を使用する場合に比べて、同じ配合量（質量）で、添加するモル数を大きくすることができる。すなわち、低炭素数の酸および／またはその塩は、可塑効果によりコア層全体が軟化するのを抑制しつつ、金属架橋を切断する作用効果を高めることができる。
【００９７】
例えば、（ｄ）酸および／またはその塩として、炭素数が１〜１４のカルボン酸および／またはその塩を使用する場合は、（ａ）基材ゴム１００質量部に対して、１．０質量部以上が好ましく、より好ましくは１．５質量部以上、さらに好ましくは２．０質量部以上であって、２０質量部以下が好ましく、より好ましくは１８質量部以下であり、さらに好ましくは１６質量部以下である。なお、炭素数が１〜１４のカルボン酸塩の炭素数は、カルボン酸成分の炭素数であり、有機陽イオン中の炭素数は含まれない。
【００９８】
例えば、（ｄ）酸および／またはその塩として、炭素数が１５〜３０のカルボン酸および／またはその塩を使用する場合は、（ａ）基材ゴム１００質量部に対して、５質量部以上が好ましく、より好ましくは６質量部以上、さらに好ましくは７質量部以上であって、４０質量部未満が好ましく、より好ましくは３５質量部以下であり、さらに好ましくは３０質量部以下である。なお、炭素数が１５〜３０のカルボン酸塩の炭素数は、カルボン酸成分の炭素数であり、有機陽イオン中の炭素数は含まれない。
【００９９】
また、（ｄ）酸および／またはその塩として、炭素数が１５〜３０のカルボン酸および／またはその塩を使用する場合は、（ｂ）前記炭素数が３〜８個のα，β−不飽和カルボン酸および／またはその金属塩１００質量部に対して、１０質量部以上が好ましく、より好ましくは１５質量部以上、さらに好ましくは２０質量部以上であり、７０質量部以下が好ましく、より好ましくは６０質量部以下、さらに好ましくは５０質量部以下である。
【０１００】
本発明に用いられるゴム組成物は、さらに（ｅ）有機硫黄化合物を含有することが好ましい。前記用ゴム組成物が（ｄ）酸および／またはその塩に加えて、（ｅ）有機硫黄化合物を併用することにより、ゴム層の硬度分布の略直線性を維持しつつ、硬度差を制御することができる。
【０１０１】
（ｅ）有機硫黄化合物としては、分子内に硫黄原子を有する有機化合物であれば、特に限定されず、例えば、チオール基（−ＳＨ）、または、硫黄数が２〜４のポリスルフィド結合（−Ｓ−Ｓ−、−Ｓ−Ｓ−Ｓ−、または、−Ｓ−Ｓ−Ｓ−Ｓ−）を有する有機化合物、あるいはこれらの金属塩（−ＳＭ、−Ｓ−Ｍ−Ｓ−、−Ｓ−Ｍ−Ｓ−Ｓ−，−Ｓ−Ｓ−Ｍ−Ｓ−Ｓ−，−Ｓ−Ｍ−Ｓ−Ｓ−Ｓ−など、Ｍは金属原子）を挙げることができる。また、（ｅ）前記有機硫黄化合物は、脂肪族化合物（脂肪族チオール、脂肪族チオカルボン酸、脂肪族ジチオカルボン酸、脂肪族ポリスルフィドなど）、複素環式化合物、脂環式化合物（脂環式チオール、脂環式チオカルボン酸、脂環式ジチオカルボン酸、脂環式ポリスルフィドなど）、および、芳香族化合物のいずれであってもよい。
【０１０２】
（ｅ）有機硫黄化合物としては、例えば、チオフェノール類、チオナフトール類、ポリスルフィド類、チオカルボン酸類、ジチオカルボン酸類、スルフェンアミド類、チウラム類、ジチオカルバミン酸塩類、チアゾール類などを挙げることができる。球状コアの硬度分布が大きくなるという観点から、（ｅ）有機硫黄化合物としては、チオール基（−ＳＨ）を有する有機硫黄化合物、または、その金属塩が好ましく、チオフェノール類、チオナフトール類、または、これらの金属塩が好ましい。金属塩としては、例えば、ナトリウム、リチウム、カリウム、銅（Ｉ）、銀（Ｉ）などの一価の金属塩、亜鉛、マグネシウム、カルシウム、ストロンチウム、バリウム、チタン（ＩＩ）、マンガン（ＩＩ）、鉄（ＩＩ）、コバルト（ＩＩ）、ニッケル（ＩＩ）、ジルコニウム（ＩＩ）、スズ（ＩＩ）等の二価の金属塩が挙げられる。
【０１０３】
チオフェノール類としては、例えば、チオフェノール；４−フルオロチオフェノール、２，５−ジフルオロチオフェノール、２，４，５−トリフルオロチオフェノール、２，４，５，６−テトラフルオロチオフェノール、ペンタフルオロチオフェノールなどのフルオロ基で置換されたチオフェノール類；２−クロロチオフェノール、４−クロロチオフェノール、２，４−ジクロロチオフェノール、２，５−ジクロロチオフェノール、２，６−ジクロロチオフェノール、２，４，５−トリクロロチオフェノール、２，４，５，６−テトラクロロチオフェノール、ペンタクロロチオフェノールなどのクロロ基で置換されたチオフェノール類；４−ブロモチオフェノール、２，５−ジブロモチオフェノール、２，４，５−トリブロモチオフェノール、２，４，５，６−テトラブロモチオフェノール、ペンタブロモチオフェノールなどのブロモ基で置換されたチオフェノール類；４−ヨードチオフェノール、２，５−ジヨードチオフェノール、２，４，５−トリヨードチオフェノール、２，４，５，６−テトラヨードチオフェノール、ペンタヨードチオフェノールなどのヨード基で置換されたチオフェノール類；または、これらの金属塩が挙げられる。金属塩としては、亜鉛塩が好ましい。
【０１０４】
チオナフトール類としては、例えば、２−チオナフトール、１−チオナフトール、２−クロロ−１−チオナフトール、２−ブロモ−１−チオナフトール、２−フルオロ−１−チオナフトール、２−シアノ−１−チオナフトール、２−アセチル−１−チオナフトール、１−クロロ−２−チオナフトール、１−ブロモ−２−チオナフトール、１−フルオロ−２−チオナフトール、１−シアノ−２−チオナフトール、１−アセチル−２−チオナフトール、またはこれらの金属塩を挙げることができ、１−チオナフトール、２−チオナフトール、または、これらの亜鉛塩が好ましい。
【０１０５】
スルフェンアミド系有機硫黄化合物としては、例えば、Ｎ−シクロへキシル−２−ベンゾチアゾールスルフェンアミド、Ｎ−オキシジエチレン−２−ベンゾチアゾールスルフェンアミド、Ｎ−ｔ−ブチル−２−ベンゾチアゾールスルフェンアミドが挙げられる。チウラム系有機硫黄化合物としては、例えば、テトラメチルチウラムモノスルフィド、テトラメチルチウラムジスルフィド、テトラエチルチウラムジスルフィド、テトラブチルチウラムジスルフィド、ジペンタメチレンチウラムテトラスルフィドが挙げられる。ジチオカルバミン酸塩類としては、例えば、ジメチルジチオカルバミン酸亜鉛、ジエチルジチオカルバミン酸亜鉛、ジブチルジチオカルバミン酸亜鉛、エチルフェニルジチオカルバミン酸亜鉛、ジメチルジチオカルバミン酸ナトリウム、ジエチルジチオカルバミン酸ナトリウム、ジメチルジチオカルバミン酸銅（ＩＩ）、ジメチルジチオカルバミン酸鉄（ＩＩＩ）、ジエチルジチオカルバミン酸セレン、ジエチルジチオカルバミン酸テルルなどを挙げることができる。チアゾール系有機硫黄化合物としては、例えば、２−メルカプトベンゾチアゾール（ＭＢＴ）、ジベンゾチアジルジスルフィド（ＭＢＴＳ）、２−メルカプトベンゾチアゾールのナトリウム塩、亜鉛塩、銅塩、または、シクロヘキシルアミン塩、２−（２,４−ジニトロフェニル）メルカプトベンゾチアゾール、２−（２,６−ジエチル−４−モリホリノチオ）ベンゾチアゾールなどを挙げることができる。（ｅ）前記有機硫黄化合物は、単独もしくは二種以上を混合して使用することができる。
【０１０６】
（ｅ）有機硫黄化合物の含有量は、（ａ）基材ゴム１００質量部に対して、０．０５質量部以上が好ましく、より好ましくは０．１質量部以上であって、５．０質量部以下が好ましく、より好ましくは２．０質量部以下である。０．０５質量部未満では、（ｅ）有機硫黄化合物を添加した効果が得られず、ゴルフボールの反発性が向上しないおそれがある。また、５．０質量部を超えると、得られるゴルフボールの圧縮変形量が大きくなって、反発性が低下するおそれがある。
【０１０７】
本発明に用いられるゴム組成物は、必要に応じて、顔料、重量調整などのための充填剤、老化防止剤、しゃく解剤、軟化剤などの添加剤を含有してもよい。また上述したように、本発明で使用するゴム組成物が、共架橋剤として（ｂ１）炭素数が３〜８個のα，β−不飽和カルボン酸のみを含有する場合、ゴム組成物は、（ｆ）金属化合物をさらに含有することが好ましい。
【０１０８】
（ｆ）前記金属化合物としては、ゴム組成物中において（ｂ１）炭素数が３〜８個のα，β−不飽和カルボン酸を中和することができるものであれば、特に限定されない。（ｆ）前記金属化合物としては、例えば、水酸化マグネシウム、水酸化亜鉛、水酸化カルシウム、水酸化ナトリウム、水酸化リチウム、水酸化カリウム、水酸化銅などの金属水酸化物；酸化マグネシウム、酸化カルシウム、酸化亜鉛、酸化銅などの金属酸化物；炭酸マグネシウム、炭酸亜鉛、炭酸カルシウム、炭酸ナトリウム、炭酸リチウム、炭酸カリウムなどの金属炭酸化物が挙げられる。（ｆ）前記金属化合物として好ましいのは、二価金属化合物であり、より好ましくは亜鉛化合物である。二価金属化合物は、（ｂ１）炭素数が３〜８個のα，β−不飽和カルボン酸と反応して、金属架橋を形成するからである。また、亜鉛化合物を用いることにより、反発性の高いゴルフボールが得られる。これらの（ｆ）金属化合物は単独で使用してもよいし、２種以上を併用してもよい。（ｆ）金属化合物の含有量は、所望とする（ｂ）炭素数が３〜８個のα，β−不飽和カルボン酸の中和度に応じて、適宜調整すればよい。
【０１０９】
ゴム組成物に配合される顔料としては、例えば、白色顔料、青色顔料、紫色顔料などを挙げることができる。前記白色顔料としては、酸化チタンを使用することが好ましい。酸化チタンの種類は、特に限定されないが、隠蔽性が良好であるという理由から、ルチル型を用いることが好ましい。また、酸化チタンの含有量は、（ａ）基材ゴム１００質量部に対して、０．５質量部以上が好ましく、より好ましくは２質量部以上であって、８質量部以下が好ましく、より好ましくは５質量部以下である。
【０１１０】
ゴム組成物が白色顔料と青色顔料とを含有することも好ましい態様である。青色顔料は、白色を鮮やかに見せるために配合され、例えば、群青、コバルト青、フタロシアニンブルーなどを挙げることができる。また、前記紫色顔料としては、例えば、アントラキノンバイオレット、ジオキサジンバイオレット、メチルバイオレットなどを挙げることができる。
【０１１１】
前記青色顔料の含有量は、（ａ）基材ゴム１００質量部に対して、０．００１質量部以上が好ましく、より好ましくは０．０５質量部以上であって、０．２質量部以下が好ましく、より好ましくは０．１質量部以下である。０．００１質量部未満では、青みが不十分で、黄色味がかった色に見え、０．２質量部を超えると、青くなりすぎて、鮮やかな白色外観ではなくなる。
【０１１２】
ゴム組成物に用いる充填剤としては、主として最終製品として得られるゴルフボールの重量を調整するための重量調整剤として配合されるものであり、必要に応じて配合すれば良い。前記充填剤としては、酸化亜鉛、硫酸バリウム、炭酸カルシウム、酸化マグネシウム、タングステン粉末、モリブデン粉末などの無機充填剤を挙げることができる。前記充填剤として特に好ましいのは、酸化亜鉛である。酸化亜鉛は、加硫助剤として機能して、球状コア全体の硬度を高めると考えられている。前記充填剤の含有量は、基材ゴム１００質量部に対して、０．５質量部以上が好ましく、より好ましくは１質量部以上であって、３０質量部以下が好ましく、２５質量部以下がより好ましく、２０質量部以下がさらに好ましい。充填剤の含有量が０．５質量部未満では、重量調整が難しくなり、３０質量部を超えるとゴム成分の重量分率が小さくなり反発性が低下する傾向があるからである。
【０１１３】
前記老化防止剤の含有量は、（ａ）基材ゴム１００質量部に対して、０．１質量部以上、１質量部以下であることが好ましい。また、しゃく解剤の含有量は、（ａ）基材ゴム１００質量部に対して、０．１質量部以上、５質量部以下であることが好ましい。
【０１１４】
本発明の球状コアにおいて、直線硬度分布を有するゴム層以外の層は、従来公知のコア用組成物から形成されればよい。従来公知のコア用組成物としては、ゴム組成物、あるいは、樹脂組成物を挙げることができる。前記ゴム組成物には、例えば、直線硬度分布を有するゴム層に使用される（ａ）基材ゴム、（ｂ）共架橋剤、（ｃ）架橋開始剤、（ｆ）有機硫黄化合物、（ｅ）金属化合物、充填剤、老化防止剤、しゃく解剤などの材料を用いることができる。前記樹脂組成物としては、後述する中間層、カバーに使用し得る材料を用いることができる。
【０１１５】
本発明のゴルフボールの中間層には、樹脂成分を含有する中間層用組成物が好適に用いられる。前記樹脂成分としては、アイオノマー樹脂、スチレンブロック含有熱可塑性エラストマー、熱可塑性ポリウレタンエラストマー、熱可塑性ポリアミドエラストマー、熱可塑性ポリエステルエラストマー、熱可塑性ポリオレフィンエラストマー、および熱可塑性スチレンエラストマーが例示される。これらの中でも、樹脂成分としては、アイオノマー樹脂が好ましい。アイオノマー樹脂は高弾性である。
【０１１６】
アイオノマー樹脂と他の樹脂とが併用されてもよい。併用される場合は、反発性能の観点からアイオノマー樹脂が樹脂成分の主成分とされる。樹脂成分中のアイオノマー樹脂の含有率は、５０質量％以上が好ましく、７０質量％以上がより好ましく、８５質量％以上がさらに好ましい。
【０１１７】
前記アイオノマー樹脂としては、例えば、オレフィンと炭素数３〜８個のα，β−不飽和カルボン酸との二元共重合体中のカルボキシル基の少なくとも一部を金属イオンで中和したもの、オレフィンと炭素数３〜８個のα，β−不飽和カルボン酸とα，β−不飽和カルボン酸エステルとの三元共重合体のカルボキシル基の少なくとも一部を金属イオンで中和したもの、あるいは、これらの混合物を挙げることができる。前記オレフィンとしては、炭素数が２〜８個のオレフィンが好ましく、例えば、エチレン、プロピレン、ブテン、ペンテン、ヘキセン、ヘプテン、オクテン等を挙げることができ、特にエチレンが好ましい。前記炭素数が３〜８個のα，β−不飽和カルボン酸としては、例えば、アクリル酸、メタクリル酸、フマル酸、マレイン酸、クロトン酸等が挙げられ、特にアクリル酸またはメタクリル酸が好ましい。また、α，β−不飽和カルボン酸エステルとしては、例えば、アクリル酸、メタクリル酸、フマル酸、マレイン酸等のメチル、エチル、プロピル、ｎ−ブチル、イソブチルエステル等が用いられ、特にアクリル酸エステルまたはメタクリル酸エステルが好ましい。これらのなかでも、前記アイオノマー樹脂としては、エチレン−（メタ）アクリル酸二元共重合体の金属イオン中和物、エチレン−（メタ）アクリル酸−（メタ）アクリル酸エステル三元共重合体の金属イオン中和物が好ましい。
【０１１８】
前記アイオノマー樹脂の具体例を商品名で例示すると、三井デュポンポリケミカル（株）から市販されている「ハイミラン（Ｈｉｍｉｌａｎ）（登録商標）（例えば、ハイミラン１５５５（Ｎａ）、ハイミラン１５５７（Ｚｎ）、ハイミラン１６０５（Ｎａ）、ハイミラン１７０６（Ｚｎ）、ハイミラン１７０７（Ｎａ）、ハイミランＡＭ３７１１（Ｍｇ）などが挙げられ、三元共重合体アイオノマー樹脂としては、ハイミラン１８５６（Ｎａ）、ハイミラン１８５５（Ｚｎ）など）」が挙げられる。
【０１１９】
さらにデュポン社から市販されているアイオノマー樹脂としては、「サーリン（Ｓｕｒｌｙｎ）（登録商標）（例えば、サーリン８９４５（Ｎａ）、サーリン９９４５（Ｚｎ）、サーリン８１４０（Ｎａ）、サーリン８１５０（Ｎａ）、サーリン９１２０（Ｚｎ）、サーリン９１５０（Ｚｎ）、サーリン６９１０（Ｍｇ）、サーリン６１２０（Ｍｇ）、サーリン７９３０（Ｌｉ）、サーリン７９４０（Ｌｉ）、サーリンＡＤ８５４６（Ｌｉ）などが挙げられ、三元共重合体アイオノマー樹脂としては、サーリン８１２０（Ｎａ）、サーリン８３２０（Ｎａ）、サーリン９３２０（Ｚｎ）、サーリン６３２０（Ｍｇ）、ＨＰＦ１０００（Ｍｇ）、ＨＰＦ２０００（Ｍｇ）など）」が挙げられる。
【０１２０】
またエクソンモービル化学（株）から市販されているアイオノマー樹脂としては、「アイオテック（Ｉｏｔｅｋ）（登録商標）（例えば、アイオテック８０００（Ｎａ）、アイオテック８０３０（Ｎａ）、アイオテック７０１０（Ｚｎ）、アイオテック７０３０（Ｚｎ）などが挙げられ、三元共重合体アイオノマー樹脂としては、アイオテック７５１０（Ｚｎ）、アイオテック７５２０（Ｚｎ）など）」が挙げられる。
【０１２１】
なお、前記アイオノマー樹脂の商品名の後の括弧内に記載したＮａ、Ｚｎ、Ｌｉ、Ｍｇなどは、これらの中和金属イオンの金属種を示している。前記アイオノマー樹脂は、単独で若しくは２種以上を混合して使用しても良い。
【０１２２】
前記熱可塑性スチレンエラストマーとしては、例えば、三菱化学（株）から市販されている「ラバロン（登録商標）」が挙げられる。
【０１２３】
前記中間層用組成物は、上述した樹脂成分のほか、白色顔料（例えば、酸化チタン）、青色顔料、赤色顔料などの顔料成分、酸化亜鉛、炭酸カルシウムや硫酸バリウムなどの重量調整剤、分散剤、老化防止剤、紫外線吸収剤、光安定剤、蛍光材料または蛍光増白剤などを、カバーの性能を損なわない範囲で含有してもよい。
【０１２４】
本発明のゴルフボールは、中間層とカバーとの間に補強層を備えてもよい。特に、中間層が基材樹脂を含有する中間層用組成物から形成され、カバーが基材樹脂を含有するカバー用組成物から形成されており、前記中間層用組成物に含有される基材樹脂と前記カバー用組成物に含有される基材樹脂とが異なる場合（例えば、中間層用組成物が基材樹脂としてアイオノマー樹脂を含有し、カバー用組成物が基材樹脂として熱可塑性ポリウレタンを含有する場合）、前記中間層とカバーとの間に配設された補強層を配設することが好ましい。
【０１２５】
補強層は、樹脂成分を含有する補強層用組成物から形成される。前記樹脂成分としては、二液硬化型熱硬化性樹脂が好適に用いられる。二液硬化型熱硬化性樹脂の具体例としては、エポキシ樹脂、ウレタン樹脂、アクリル樹脂、ポリエステル系樹脂及びセルロース系樹脂が挙げられる。補強層の強度及び耐久性の観点から、二液硬化型エポキシ樹脂及び二液硬化型ウレタン樹脂が好ましい。
【０１２６】
補強層用組成物は、着色材（例えば、二酸化チタン）、リン酸系安定剤、酸化防止剤、光安定剤、蛍光増白剤、紫外線吸収剤、ブロッキング防止剤等の添加剤を含んでもよい。添加剤は、二液硬化型熱硬化性樹脂の主剤に添加されてもよく、硬化剤に添加されてもよい。
【０１２７】
本発明のゴルフボールのカバーは、樹脂成分を含有するカバー用組成物から形成される。前記樹脂成分としては、例えば、アイオノマー樹脂、アルケマ（株）から商品名「ペバックス（登録商標）（例えば、「ペバックス２５３３」）」で市販されている熱可塑性ポリアミドエラストマー、東レ・デュポン（株）から商品名「ハイトレル（登録商標）（例えば、「ハイトレル３５４８」、「ハイトレル４０４７」）」で市販されている熱可塑性ポリエステルエラストマー、ＢＡＳＦジャパンから商品名「エラストラン（登録商標）」で市販されている熱可塑性ポリウレタンエラストマー；三菱化学（株）から商品名「ラバロン（登録商標）」で市販されている熱可塑性スチレンエラストマーなどが挙げられる。これらの樹脂成分は単独で使用しても良いし、２種以上を併用しても良い。
【０１２８】
本発明のゴルフボールのカバーを構成するカバー用組成物は、樹脂成分として、熱可塑性ポリウレタンを含有することが好ましい。カバー用組成物の樹脂成分中の熱可塑性ポリウレタンの含有率は、５０質量％以上が好ましく、６０質量％以上がより好ましく、７０質量％以上がさらに好ましい。
【０１２９】
前記カバー用組成物は、上述した樹脂成分のほか、白色顔料（例えば、酸化チタン）、青色顔料、赤色顔料などの顔料成分、酸化亜鉛、炭酸カルシウムや硫酸バリウムなどの比重調整剤、分散剤、老化防止剤、紫外線吸収剤、光安定剤、蛍光材料または蛍光増白剤などを、カバーの性能を損なわない範囲で含有してもよい。
【０１３０】
前記白色顔料（例えば、酸化チタン）の含有量は、カバーを構成する樹脂成分１００質量部に対して、０．５質量部以上、より好ましくは１質量部以上であって、１０質量部以下、より好ましくは８質量部以下であることが望ましい。白色顔料の含有量を０．５質量部以上とすることによって、カバーに隠蔽性を付与することができる。また、白色顔料の含有量が１０質量部超になると、得られるカバーの耐久性が低下する場合があるからである。
【０１３１】
（３）ゴルフボールの製造方法
本発明で使用するゴム組成物は、（ａ）基材ゴム、（ｂ）炭素数が３〜８個のα，β−不飽和カルボン酸および／またはその金属塩、（ｃ）架橋開始剤、（ｄ）酸および／またはその塩、および、必要に応じてその他の添加剤などを混合して、混練することにより得られる。混練の方法は、特に限定されず、例えば、混練ロール、バンバリーミキサー、ニーダーなどの公知の混練機を用いて行えばよい。
【０１３２】
本発明のゴルフボールの球状コアをゴム組成物から形成する場合、球状コアは、混練後のゴム組成物を金型内で加熱成形することにより得ることができる。球状コアに成形する温度は、１２０℃以上が好ましく、１５０℃以上がより好ましく、１６０℃以上がさらに好ましく、１７０℃以下が好ましい。成形温度が１７０℃を超えると、コア表面硬度が低下する傾向がある。また、成形時の圧力は、２．９ＭＰａ〜１１．８ＭＰａが好ましい。成形時間は、１０分間〜６０分間が好ましい。内層コアも同様にして形成することができる。
【０１３３】
外層コアの成形方法としては、例えば、外層コア用のゴム組成物から中空殻状のシェルを成形し、内層コアを複数のシェルで被覆して圧縮成形する方法（好ましくは、ゴム組成物から中空殻状のハーフシェルを成形し、内層コアを２枚のハーフシェルで被覆して圧縮成形する方法）が挙げられる。ゴム組成物を圧縮成形してハーフシェルに成形する条件としては、例えば、１ＭＰａ以上、１００ＭＰａ以下の圧力で、１０℃以上、６０℃以下の成形温度を挙げることができる。ハーフシェルを用いて外層コアを成形する方法としては、例えば、内層コアを２枚のハーフシェルで被覆して圧縮成形する方法を挙げることができる。ハーフシェルを圧縮成形して外層コアに成形する条件としては、例えば、１ＭＰａ以上、１００ＭＰａ以下の成形圧力で、１４０℃以上、１８０℃以下の成形温度を挙げることができる。前記成形条件とすることによって、均一な厚みを有する外層コアを成形できる。
【０１３４】
本発明のゴルフボールの中間層、カバーを成形する方法としては、例えば、中間層用組成物またはカバー用組成物から中空殻状のシェルを成形し、球状コアまたは中間層が形成された球状コアを複数のシェルで被覆して圧縮成形する方法（好ましくは、中間層用組成物またはカバー用組成物から中空殻状のハーフシェルを成形し、球状コアまたは中間層が形成された球状コアを２枚のハーフシェルで被覆して圧縮成形する方法）、あるいは、中間層用組成物またはカバー用組成物を球状コアまたは中間層が形成された球状コア上に直接射出成形する方法を挙げることができる。
【０１３５】
圧縮成形法により中間層またはカバーを成形する場合、ハーフシェルの成形は、圧縮成形法または射出成形法のいずれの方法によっても行うことができるが、圧縮成形法が好適である。中間層用組成物またはカバー用組成物を圧縮成形してハーフシェルに成形する条件としては、例えば、１ＭＰａ以上、２０ＭＰａ以下の圧力で、中間層用組成物またはカバー用組成物の流動開始温度に対して、−２０℃以上、７０℃以下の成形温度を挙げることができる。前記成形条件とすることによって、均一な厚みをもつハーフシェルを成形できる。ハーフシェルを圧縮成形して中間層またはカバーに成形する条件としては、例えば、０．５ＭＰａ以上、２５ＭＰａ以下の成形圧力で、中間層用組成物またはカバー用組成物の流動開始温度に対して、−２０℃以上、７０℃以下の成形温度を挙げることができる。前記成形条件とすることによって、均一なカバー厚みを有するゴルフボールカバーを成形できる。
【０１３６】
中間層用組成物またはカバー用組成物を射出成形して中間層またはカバーを成形する場合、押出して得られたペレット状の中間層用組成物またはカバー用組成物を用いて射出成形しても良いし、あるいは、基材樹脂成分や顔料などの材料をドライブレンドして直接射出成形してもよい。成形用上下金型としては、半球状キャビティを有し、ピンプル付きで、ピンプルの一部が進退可能なホールドピンを兼ねているものを使用することが好ましい。射出成形による中間層またはカバーの成形は、ホールドピンを突き出し、コアを投入してホールドさせた後、中間層用組成物またはカバー用組成物を注入して、冷却することにより中間層またはカバーを成形することができ、例えば、９ＭＰａ〜１５ＭＰａの圧力で型締めした金型内に、２００℃〜２５０℃に加熱した中間層用組成物またはカバー用組成物を０．５秒〜５秒で注入し、１０秒〜６０秒間冷却して型開きすることにより行う。
【０１３７】
カバーが成形されたゴルフボール本体は、金型から取り出し、必要に応じて、バリ取り、洗浄、サンドブラストなどの表面処理を行うことが好ましい。また、所望により、塗膜やマークを形成することもできる。
【０１３８】
（４）ゴルフボールの摩擦係数について
本発明のゴルフボールは、ゴルフボール本体とゴルフボール本体表面に設けられた塗膜とを有するゴルフボールであって、接触力試験機を用いて算出した摩擦係数が、０．３５以上、０．６０以下である。接触力試験機を用いて算出した摩擦係数が、０．３５以上、０．６０以下であるゴルフボールは、グリーン周りからのアプローチショットに対するコントロール性能が高い。
【０１３９】
本発明において、接触力試験機を用いて算出する摩擦係数は、ゴルフボールの飛行方向に対して、所定の角度で傾斜して設置された衝突板に、ゴルフボールを衝突させたときのゴルフボールと衝突板の摩擦係数である。接触力試験機により、衝突板に垂直な方向の接触力の時間関数Ｆｎ（ｔ）および衝突板に平行な方向の接触力の時間関数Ｆｔ（ｔ）を同時に求め、次の式で定義される両者の比の時間関数Ｍ（ｔ）の最大値を、摩擦係数して求める。
Ｍ（ｔ）＝Ｆｔ（ｔ）／Ｆｎ（ｔ）
【０１４０】
本発明における摩擦係数の算出方法を、図１０〜図１２に基づいて説明する。図１０は、摩擦係数およびスピン量を測定するための接触力試験機である。図１１は、ゴルフボールを衝突させる衝突板４の拡大断面図である。
【０１４１】
前記接触力試験機１は、ゴルフボールをクラブフェースで打撃する状態を擬似的に作り出してそのときの各種の力を測定することができる。接触力試験機１は、例えば垂直上向きにゴルフボール２を発射しうる発射装置５と、発射されたゴルフボール２の上部に位置することにより、前記ゴルフボール２と衝突する打撃面３を有する衝突板４とを含んでいる。
【０１４２】
発射装置５と打撃面３との距離が比較的小さいので、ゴルフボール２の初速度は、前記衝突速度に相当する。また、この衝突速度は、実際のゴルフスイングにおいて、クラブヘッドのヘッドスピードに対応している。このような点に鑑み、ゴルフボール２と打撃面３との衝突速度は、例えば約１０ｍ／ｓ〜５０ｍ／ｓ程度の範囲の中から設定しうる。本発明では、アプローチショットのヘッドスピードを考慮して、初速度を１９ｍ／秒とした。
【０１４３】
前記ゴルフボール２の初速度は、コントローラ６のボリューム等によって目標値が設定される。また、発射装置５に設けられた第１センサＳ１と第２センサＳ２との間の距離と、このセンサを遮断する時間差とを用いて、コントローラ６はゴルフボール２の初速度の実測値を計算し、かつ、コンピュータ装置ＰＣ等に出力できる。
【０１４４】
図１１には、衝突板４の拡大部分断面図が示される。前記衝突板４は、ゴルフボール２の発射方向（飛行方向）に対して任意の角度αで打撃面３を傾けることができる。本発明では、９０度からこの角度αを差し引いた角度θを衝突角度とする。この衝突角度θは、実際のスイングにおいてクラブフェース（図示せず）のロフト角に対応している。また、上記衝突角度θは、例えば１０°〜９０°の範囲の中からゴルフクラブのロフト角を考慮して複数の値（例えば、１５゜、２０゜、３５゜等）が設定され、それぞれで後述の接触力の測定を行うことができる。本発明では、アプローチショットのスピン量を再現するために、衝突角度θを５５°とした。
【０１４５】
前記衝突板４は、例えば金属製の板材からなるベース板４ａと、前記打撃面３を構成する表層板４ｃと、これらの間に挟まれた圧力センサ４ｂとを具え、これらは互いにボルト４ｄで一体に固着される。
【０１４６】
前記ベース板４ａは所定強度と剛性を有するものであればよく、その材質は、特に制限されないが、好ましくはスチールが用いられる。ベース板４ａの厚みは、５．０ｍｍ〜２０．０ｍｍであることが好ましい。また、ＪＩＳ規格による主ボルト４ｄの型番は、例えばＭ１０である。
【０１４７】
前記圧力センサ４ｂは、例えば、３成分力センサが好適に使用される。このようなセンサは、少なくとも、打撃面３と垂直な方向の垂直力Ｆｎと、打撃面３に平行な方向（クラブフェースではソール側からクラウン側の方向）のせん断力Ｆｔとを時系列データとして測定できる。また、力の測定は、圧力センサ４ｂにチャージアンプ等を接続して行われる。
【０１４８】
圧力センサ４ｂには、各種製品が使用できるが、例えば、キスラー社の３成分力センサ（型式９０６７）が使用される。このセンサは、平行な方向、Ｙ方向及び垂直な方向の力の成分を測定できる。圧力の測定は、図示されていないが、圧力センサ４ｂにチャージアンプ（キスラー社の型式５０１１Ｂ）を接続して行われる。圧力センサ４ｂの中心には貫通孔が形成され、この貫通孔に主ボルト４ｄを挿入して圧力センサ４ｂはベース板４ａに固着一体化させている。
【０１４９】
前記表層板４ｃは、本体４ｃ１と、その外側に配されることにより打撃面３に表れかつゴルフボール２と衝突するのに十分な面積を持った表層材４ｃ２とから構成される。これらは、図示しないボルト等を用いて脱着自在に固着されている。従って、表層材４ｃ２の材料、表面形状及び／又は表面構造を任意に変更することにより、各種のクラブフェースの近似的モデルを作成してその接触力を測定できる。
【０１５０】
本体４ｃ１の材料は限定されないが、一般的にはステンレススチール（ＳＵＳ−６３０）が使用される。本体４ｃ１の厚みは、通常１０ｍｍ〜２０ｍｍである。また、本体４ｃ１の平面形状は圧力センサ４ｂの平面形状と実質的に同一とすることができ、例えば、一辺が４０ｍｍ〜６０ｍｍの正方形である。本体４ｃ１には主ボルト４ｄの先端が螺入されている。これによってベース板４ａと本体４ｃ１との間に圧力センサ４ｂが挟まれその位置が固定される。
【０１５１】
衝突板４の打撃面３をなす表層材４ｃ２は、各種材料、表面形状及び表面構造が採用できるが、解析対象として予め設定されたゴルフクラブヘッドのフェース（図示省略）と同一の材料で形成されるのが良い。本発明では、アプローチショットのモデルを評価する観点から、前記表層材４ｃ２は、例えば、クリーブランドゴルフ社のＣＧ−１５のヘッド材料と同一の材料であるＳＵＳ−４３１ステンレスを使用した。表層材４ｃ２の厚みは、任意に変更できるが、例えば、１．０ｍｍ〜５．０ｍｍである。また、表層材４ｃ２の平面形状は前記本体４ｃ１の平面形状と実質的に同一寸法とし、例えば、一辺が４０ｍｍ〜６０ｍｍの正方形とすることができる。
【０１５２】
さらに、接触力試験機１は、打撃面３とゴルフボール２との衝突及び衝突して跳ね返るゴルフボール２を撮影しうるストロボ装置７及びハイスピード型のカメラ装置８を含んでいる。前記ストロボ装置７は、ストロボ電源９に接続される。また、カメラ装置８は、コンデンサボックスを介してカメラ電源１０に接続されている。そして、撮像されたデータは、前記コンピュータ装置ＰＣ等に記憶される。これらの機器を含ませることにより、後述するゴルフボール２と打撃面３との衝突時のすべり速度や、接触面積、ゴルフボールの打ち出し速度、打ち出し角度及びバックスピン量などを測定することができる。
【０１５３】
図１２には、上記接触力試験機１で測定された一条件のゴルフボール２と打撃面３との衝突時に打撃面３が受けた垂直力Ｆｎとせん断力Ｆｔとの時刻歴が示される。
【０１５４】
図１２は、図１０及び図１１の測定装置で測定されるＦｎ（ｔ）及びＦｔ（ｔ）の一例が示されたグラフである。図１２において、点Ｐ０は圧力センサ４ｂが力を感知し始める点であり、打撃面３とゴルフボール２との衝突開始時にほぼ相当する。そして垂直な方向の接触力であるＦｎ（ｔ）は点Ｐ０から徐々に増加し、点Ｐ４で最高値となり、ここから減少して点Ｐ３でゼロとなる。この点Ｐ３は、圧力センサ４ｂが力を感知しなくなった点であり、打撃面３からゴルフボール２が離れた時点にほぼ相当する。
【０１５５】
一方、衝突板に平行な方向の接触力（すなわちせん断力）であるＦｔ（ｔ）の値は時間経過と共に点Ｐ０から増加し点Ｐ１で最高値となり、それから減少して点Ｐ２でゼロとなり、それ以降は負の値となる。点Ｐ３でゴルフボールが圧力センサ４ｂから離れるので、圧力センサ４ｂで感知されるＦｔ（ｔ）のカーブは点Ｐ３でゼロとなる。Ｆｔ（ｔ）のカーブと時間軸とで囲まれた領域のうちＦｔ（ｔ）が正の値をとる領域の面積Ｓ１は、せん断力が正である力積を表す。一方、Ｆｔ（ｔ）のカーブと時間軸とで囲まれた領域のうちＦｔ（ｔ）が負の値をとる領域の面積Ｓ２は、せん断力が負である力積を表す。力積Ｓ１はバックスピンを促進する方向に作用し、力積Ｓ２はバックスピンを抑制する方向に作用する。ここで、力積Ｓ１は力積Ｓ２よりも大きい値をとり、力積Ｓ１から力積Ｓ２を減じた値が、ゴルフボールのバックスピンに寄与する。
【０１５６】
そして摩擦係数として求めるには、Ｆｔ（ｔ）／Ｆｎ（ｔ）で得られるＭ（ｔ）の最大値を算出することで得ることができる。
【０１５７】
本発明では、前記のようにして求めた摩擦係数が、０．３５以上が好ましく、０．３７以上がより好ましく、０．３９以上がさらに好ましく、０．６０以下が好ましく、０．５６以下がより好ましく、０．５４以下がさらに好ましい。摩擦係数が、前記範囲内であれば、アプローチショットのスピン量が良好になる。
【０１５８】
本発明のゴルフボールは、ゴルフボール本体とゴルフボール本体表面に設けられた塗膜とを有する。接触力試験機を用いて算出した摩擦係数が、０．３５以上、０．６０以下のゴルフボールを得るという観点から、前記塗膜を構成する基材樹脂は、ポリオールと、２種以上のポリイソシアネートとを反応させてなるポリウレタンであることが好ましい。前記摩擦係数は、例えば、ポリオールとポリイソシアネートの種類、配合比率などを適宜選択することにより設定することができる。
【０１５９】
前記ポリオールとしては、分子量が５００未満の低分子量ポリオールや平均分子量が５００以上の高分子量ポリオールを挙げることができる。前記低分子量ポリオールとしては、例えば、エチレングリコール、ジエチレングリコール、トリエチレングリコール、１，３−ブタンジオール、１，４−ブタンジオール、ネオペンチルグリコール、１，６−ヘキサンジオールなどのジオール；グリセリン、トリメチロールプロパン、ヘキサントリオールなどのトリオールが挙げられる。前記高分子量のポリオールとしては、ポリオキシエチレングリコール（ＰＥＧ）、ポリオキシプロピレングリコール（ＰＰＧ）、ポリオキシテトラメチレングリコール（ＰＴＭＧ）などのポリエーテルポリオール；ポリエチレンアジペート（ＰＥＡ）、ポリブチレンアジペート（ＰＢＡ）、ポリヘキサメチレンアジペート（ＰＨＭＡ）などの縮合系ポリエステルポリオール；ポリ−ε−カプロラクトン（ＰＣＬ）などのラクトン系ポリエステルポリオール；ポリヘキサメチレンカーボネートなどのポリカーボネートポリオール；ウレタンポリオール；および、アクリルポリオールなどが挙げられる。前記ポリオール成分は、単独で、あるいは、２種以上を混合して使用しても良い。
【０１６０】
本発明では、ポリオール成分として、ウレタンポリオールを使用することが好ましい。前記ウレタンポリオールとは、分子内にウレタン結合を複数有し、一分子中に水酸基を２以上有する化合物である。ウレタンポリオールとしては、例えば、ポリオールとポリイソシアネートとを、ポリオールの水酸基がポリイソシアネートのイソシアネート基に対して過剰になるような条件で反応させて得られるウレタンプレポリマーを挙げることができる。
【０１６１】
前記ウレタンポリオールを構成し得るポリイソシアネート成分としては、イソシアネート基を２以上有するものであれば特に限定されず、例えば、２，４−トルエンジイソシアネート、２，６−トルエンジイソシアネート、２，４−トルエンジイソシアネートと２，６−トルエンジイソシアネートの混合物（ＴＤＩ）、４，４’−ジフェニルメタンジイソシアネート（ＭＤＩ）、１，５−ナフチレンジイソシアネート（ＮＤＩ）、３，３’−ビトリレン−４，４’−ジイソシアネート（ＴＯＤＩ）、キシリレンジイソシアネート（ＸＤＩ）、テトラメチルキシリレンジイソシアネート（ＴＭＸＤＩ）、パラフェニレンジイソシアネート（ＰＰＤＩ）などの芳香族ポリイソシアネート；４，４’−ジシクロヘキシルメタンジイソシアネート（Ｈ１２ＭＤＩ）、水素添加キシリレンジイソシアネート（Ｈ６ＸＤＩ）、ヘキサメチレンジイソシアネート（ＨＤＩ）、イソホロンジイソシアネート（ＩＰＤＩ）、ノルボルネンジイソシアネート（ＮＢＤＩ）などの脂環式ポリイソシアネートまたは脂肪族ポリイソシアネートが挙げられる。これらのポリイソシアネートは、単独で使用してもよいし、２種以上を併用してもよい。
【０１６２】
ウレタンポリオールを構成し得るポリオール成分としては、前記ポリオールとして例示したものを用いることができる。本発明では、ウレタンポリオールを構成するポリオール成分として、トリオール成分とジオール成分とを含有するものが好ましい。前記トリオール成分としては、トリメチロールプロパンが好ましい。前記ジオール成分としては、ポリオキシテトラメチレングリコールが好ましい。前記トリオール成分とジオール成分の混合比率（トリオール成分／ジオール成分）は、質量比で、０．２以上が好ましく、０．５以上がより好ましく、６．０以下が好ましく、５．０以下がより好ましい。
【０１６３】
アクリルポリオールは、分子内に複数のヒドロキシル基を有するアクリル樹脂またはアクリルポリマーであり、例えば、水酸基を有する（メタ）アクリル系単量体と水酸基を有さない（メタ）アクリル系単量体とを共重合して得られる。
【０１６４】
前記水酸基を有する（メタ）アクリル系単量体としては、例えば、（メタ）アクリル酸２−ヒドロキシエチル、（メタ）アクリル酸２−ヒドロキシプロピル、（メタ）アクリル酸２−ヒドロキシブチル、アルキレングリコールモノ（メタ）アクリレート、ポリアルキレングリコールモノ（メタ）アクリレートなどの水酸基を有する（メタ）アクリル酸エステルなどが挙げられる。これらの水酸基を有する（メタ）アクリル系単量体は、単独で用いても２種以上を併用してもよい。
【０１６５】
前記水酸基を有さない（メタ）アクリル系単量体としては、例えば、（メタ）アクリル酸などの（メタ）アクリル系不飽和カルボン酸；（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸イソブチル、（メタ）アクリル酸ペンチル、（メタ）アクリル酸ヘキシル、（メタ）アクリル酸２−エチルヘキシル、（メタ）アクリル酸シクロへキシル、（メタ）アクリル酸オクチル、（メタ）アクリル酸デシルなどの（メタ）アクリル酸エステル；（メタ）アクリロニトリル、（メタ）アクリルアミドなどのその他（メタ）アクリル系単量体；などが挙げられる。これらの水酸基を有さない（メタ）アクリル系単量体は、単独で用いても２種以上を併用してもよい。なお、本発明において（メタ）アクリルとは、アクリルおよび／またはメタクリルを示す。
【０１６６】
また、アクリルポリオールは、（メタ）アクリル系単量体以外の水酸基を有する他の単量体成分および／または水酸基を有さない他の単量体成分を含有してもよい。前記水酸基を有する他の単量体成分としては、例えば、３−メチル−３−ブテン−１−オール、３−メチル−２−ブテン−１−オール、２−メチル−３−ブテン−２−オール、２−メチル−２−ブテン−１−オール、２−メチル−３−ブテン−１−オール、アリルアルコールなどの不飽和アルコールが挙げられる。前記水酸基を有さない他の単量体成分としては、例えば、スチレン、α−メチルスチレンなどの芳香族ビニル化合物；マレイン酸、イタコン酸などのエチレン性不飽和カルボン酸；などが挙げられる。これらの他の単量体成分は、単独で用いても２種以上を併用してもよい。
【０１６７】
前記ポリオールの水酸基価は、１０ｍｇＫＯＨ／ｇ以上が好ましく、より好ましくは１５ｍｇＫＯＨ／ｇ以上、さらに好ましくは２０ｍｇＫＯＨ／ｇ以上であり、４００ｍｇＫＯＨ／ｇ以下が好ましく、好ましくは３００ｍｇＫＯＨ／ｇ以下、より好ましくは２００ｍｇＫＯＨ／ｇ以下、さらに好ましくは１７０ｍｇＫＯＨ／ｇ以下であり、特に好ましくは１６０ｍｇＫＯＨ／ｇ以下である。ポリオール成分の水酸基価が上記範囲内であれば、ゴルフボール本体への塗膜の密着性が向上するからである。なお、本発明において、水酸基価は、ＪＩＳ  Ｋ  １５５７−１に準じて、例えば、アセチル化法によって測定することができる。
【０１６８】
前記ポリオールの重量平均分子量は、５００以上が好ましく、より好ましくは５５０以上、さらに好ましくは６００以上であり、１５０，０００以下が好ましく、より好ましくは１４０，０００以下、さらに好ましくは１３０，０００以下である。ポリオール成分の重量平均分子量が上記範囲内であれば、塗膜の耐水性、耐衝撃性を向上させることができる。なお、ポリオール成分の重量平均分子量は、例えば、ゲルパーミエーションクロマトグラフィ（ＧＰＣ）により、標準物質としてポリスチレン、溶離液としてテトラヒドロフラン、カラムとして有機溶媒系ＧＰＣ用カラム（例えば、昭和電工社製「Ｓｈｏｄｅｘ（登録商標）  ＫＦシリーズ」など）を用いて測定すればよい。
【０１６９】
前記ポリオール成分の具体例としては、例えば、和薬ペイント社製１２１Ｂ、日本ポリウレタン工業社製ニッポラン８００、ニッポラン１１００、ＤＩＣ社製バーノックＤ６−６２７、バーノックＤ８−４３６、バーノックＤ８−９７３、バーノック１１−４０８、住化バイエルウレタン社製デモスフェン６５０ＭＰＡ、デモスフェン６７０、デモスフェン１１５０、デモスフェンＡ１６０Ｘ、ハリマ化成社製ハリアクロン２０００、ハリアクロン８５００Ｈ，神東塗料社製ポリン＃９５０などを挙げることができる。
【０１７０】
次に、２種以上のポリイソシアネートについて説明する。前記ポリイソシアネートとしては、例えば、イソシアネート基を少なくとも２つ有する化合物を挙げることができる。
【０１７１】
前記ポリイソシアネートとしては、例えば、２，４−トルエンジイソシアネート、２，６−トルエンジイソシアネート、２，４−トルエンジイソシアネートと２，６−トルエンジイソシアネートの混合物（ＴＤＩ）、４，４’−ジフェニルメタンジイソシアネート（ＭＤＩ）、１，５−ナフチレンジイソシアネート（ＮＤＩ）、３，３’−ビトリレン−４，４’−ジイソシアネート（ＴＯＤＩ）、キシリレンジイソシアネート（ＸＤＩ）、テトラメチルキシリレンジイソシアネート（ＴＭＸＤＩ）、パラフェニレンジイソシアネート（ＰＰＤＩ）などの芳香族ポリイソシアネート；４，４’−ジシクロヘキシルメタンジイソシアネート（Ｈ１２ＭＤＩ）、水素添加キシリレンジイソシアネート（Ｈ６ＸＤＩ）、ヘキサメチレンジイソシアネート（ＨＤＩ）、イソホロンジイソシアネート（ＩＰＤＩ）、ノルボルネンジイソシアネート（ＮＢＤＩ）などの脂環式ポリイソシアネートまたは脂肪族ポリイソシアネート；およびこれらのポリイソシアネートの誘導体が挙げられる。
【０１７２】
前記ポリイソシアネートの誘導体としては、例えば、ジイソシアネートのイソシアヌレート体；ジイソシアネートとトリメチロールプロパンあるいはグリセリンなどの低分子量トリオールとを反応させて得られるアダクト体；アロハネート変性体；ビュレット変性体などを挙げることができ、遊離ジイソシアネートが除去されているものがより好ましい。前記アロハネート変性体とは、例えば、ジイソシアネートと低分子量ジオールとを反応させて形成されるウレタン結合にさらにジイソシアネートが反応して得られる３官能ポリイソシアネートである。前記ビュレット変性体とは、例えば、下記式（１）で表わされるビュレット結合を有する３官能ポリイソシアネートである。ジイソシアネートのイソシアヌレート体とは、例えば、下記式（２）で表わされる３官能ポリイソシアネートである。
なお、式（１）、（２）中、Ｒは、ジイソシアネートからイソシアネート基を除いた残基を表わす。
【０１７３】
【化１】
2013248298.tif 000005
2013248298.tif 000006
【０１７４】
本発明では、ポリイソシアネートとして、ヘキサメチレンジイソシアネートの誘導体と、イソホロンジイソシアネートの誘導体とを使用することが好ましい。ヘキサメチレンジイソシアネートの誘導体として、ヘキサメチレンジイソシアネートのビュレット変性体とイソシアヌレート変性体とを使用することが好ましい。イソホロンジイソシアネートの誘導体としては、イソホロンジイソシアネートのイソシアヌレート変性体を使用することが好ましい。
【０１７５】
ヘキサメチレンジイソシアネートの誘導体と、イソホロンジイソシアネートの誘導体との混合比率（ＨＤＩ誘導体／ＩＰＤI誘導体）は、質量比で、８０／２０〜５０／５０が好ましく、６５／３５〜５５／４５がより好ましい。ヘキサメチレンジイソシアネートのビュレット変性体とイソシアヌレート変性体との混合比率（ビュレット変性体／イソシアヌレート変性体）は、質量比で、２０／４０〜４０／２０が好ましく、２５／３５〜３５／２５がより好ましい。
【０１７６】
前記ポリイソシアネートのイソシアネート基量（ＮＣＯ%）は、０．５質量％以上が好ましく、１質量％以上がより好ましく、２質量％以上がさらに好ましく、４５質量％以下が好ましく、４０質量％以下がより好ましく、３５質量％以下がさらに好ましい。なお、ポリイソシアネートのイソシアネート基量（ＮＣＯ％）は、１００×［ポリイソシアネート中のイソシアネート基のモル数×４２（ＮＣＯの分子量）］／ポリイソシアネートの総質量（ｇ）で表わすことができる。
【０１７７】
前記ポリイソシアネートの具体例としては、ＤＩＣ社製バーノックＤ−８００、バーノックＤＮ−９５０、バーノックＤＮ−９５５、住化バイエルウレタン社製デスモジュールＮ７５ＭＰＡ／Ｘ、デスモジュールＮ３３００、デスモジュールＬ７５（Ｃ）、スミジュールＥ２１−１、日本ポリウレタン工業社製コロネートＨＸ、コロネートＨＫ、旭化成ケミカルズ社製デュラネート２４Ａ−１００、デュラネート２１Ｓ−７５Ｅ、デュラネートＴＰＡ−１００、デュラネートＴＫＡ−１００、デグサ社製ＶＥＳＴＡＮＡＴ  Ｔ１８９０などを挙げることができる。
【０１７８】
ポリオールと２種以上のポリイソシアネートとの反応において、ポリオールが有する水酸基（ＯＨ基）とポリイソシアネートが有するイソシアネート基（ＮＣＯ基）のモル比（ＮＣＯ基／ＯＨ基）は、０．１以上が好ましく、０．２以上がより好ましい。前記モル比（ＮＣＯ基／ＯＨ基）が、０．１未満では、硬化反応が不十分となる。また、前記モル比（ＮＣＯ基／ＯＨ基）が大きくなりすぎると、イソシアネート基量が過剰となり、得られる塗膜が硬く脆くなる上に、外観も悪くなる。そのため、前記モル比（ＮＣＯ基／ＯＨ基）は、１．０以下が好ましく、０．９以下がより好ましい。なお、塗料中のイソシアネート基量が過剰になると得られる塗膜の外観が悪くなる理由は、イソシアネート基量が過剰になると、空気中の水分とイソシアネート基との反応が多くなり、炭酸ガスが多量に発生するためと考えられる。
【０１７９】
本発明のゴルフボールの塗膜は、ポリオールと２種以上のポリイソシアネートとを含有する塗料から形成されることが好ましい。前記塗料としては、ポリオールを主剤とし、２種以上のポリイソシアネートを硬化剤とするいわゆる二液硬化型塗料を例示することができる。前記塗料としては、水を主たる分散媒とする水系塗料、有機溶剤を分散媒とする溶剤系塗料のいずれであってもよい。溶剤系塗料の場合、好ましい溶剤としては、トルエン、イソプロピルアルコール、キシレン、メチルエチルケトン、メチルエチルイソブチルケトン、エチレングリコールモノメチルエーテル、エチルベンゼン、プロピレングリコールモノメチルエーテル、イソブチルアルコール、酢酸エチルなどを挙げることができる。
【０１８０】
前記塗料は、さらに必要に応じて、フィラー、紫外線吸収剤、酸化防止剤、光安定剤、蛍光増白剤、ブロッキング防止剤、レベリング剤、スリップ剤、粘度調整剤などの、一般にゴルフボール用塗料に含有され得る添加剤を含有してもよい。
【０１８１】
次に、本発明の硬化型塗料の塗布方法について説明する。硬化型塗料の塗布方法は、特に限定されず、公知の方法を採用することができ、例えば、スプレー塗装、静電塗装などを挙げることができる。
【０１８２】
エアーガンを用いたスプレー塗装の場合には、ポリオール成分とポリイソシアネート成分とをそれぞれのポンプで供給して、エアーガン直前に配置されたラインミキサーで連続的に混合し、得られた混合物をスプレー塗装してもよいし、混合比制御機構を備えたエアースプレーシステムを用いて、ポリオールとポリイソシアネートとを別々にスプレー塗装してもよい。塗装は、１回でスプレー塗布しても良いし、複数回重ね塗りをしても良い。
【０１８３】
ゴルフボール本体に塗布された硬化型塗料は、例えば、３０℃〜７０℃の温度で１時間〜２４時間乾燥することにより塗膜を形成することができる。
【０１８４】
乾燥後の塗膜の膜厚は、特に限定されないが、５μｍ以上が好ましく、６μｍ以上がより好ましく、１０μｍ以上がさらに好ましく、１５μｍ以上が特に好ましい。膜厚が５μｍ未満では、継続的な使用により塗膜が摩耗消失しやすくなる傾向がある。また、膜厚を厚くすることによりウエット条件でのアプローチショットのスピン量が増大するからである。また、塗膜の膜厚は、３０μｍ未満が好ましく、２８μｍ未満がより好ましく、２５μｍ未満がさらに好ましい。膜厚が３０μｍ以上であるとディンプルの効果が低下してゴルフボールの飛行性能が低下するおそれがある。塗膜の膜厚は、例えば、ゴルフボールの断面をマイクロスコープ（キーエンス社製ＶＨＸ−１０００）を用いて測定することができる。なお、塗料を複数回重ね塗りした場合は、形成された塗膜全体の厚みが上記範囲であることが好ましい。
【０１８５】
本発明のゴルフボール本体表面に設けられる塗膜のマルテンス硬度は、４．０ｍｇｆ／μｍ２以下が好ましく、３．５ｍｇｆ／μｍ２以下がより好ましく、３．０ｍｇｆ／μｍ２以下がさらに好ましい。マルテンス硬度は、後述する方法により測定することができ、微小領域での硬度の測定に適している。マルテンス硬度が４．０ｍｇｆ／μｍ２以下であれば、塗膜が柔らかくなり、ウエット条件のスピン量が高くなるからである。前記マルテンス硬度の下限は、特に限定されないが、０．０１ｍｇｆ／μｍ２が好ましい。マルテンス硬度が低くなりすぎると、柔らかくなりすぎて、タック感が残ってしまうからである。
【０１８６】
前記塗膜の１００％モジュラスは、２４０ｋｇｆ／ｃｍ２以下が好ましく、２１０ｋｇｆ／ｃｍ２以下がより好ましい。１００％モジュラスが、２４０ｋｇｆ／ｃｍ２以下であれば、塗膜が軟質であり、ウエット条件でのアプローチショットのスピン量が高くなる。塗膜の１００％モジュラスの下限は、特に限定されないが、１５ｋｇｆ／ｃｍ２が好ましく、２０ｋｇｆ／ｃｍ２がより好ましい。１００％モジュラスが小さすぎると、柔らかくなりすぎて、タック感が残り、フィーリングが悪くなるからである。
【０１８７】
前記塗膜の５０％モジュラスは、１０ｋｇｆ／ｃｍ２以上が好ましく、１４ｋｇｆ／ｃｍ２以上がより好ましい。塗膜の５０％モジュラスを１０ｋｇｆ／ｃｍ２以上とすることにより、ラフ条件でのアプローチショットのスピン量が高くなる。塗膜の５０％モジュラスの上限は、特に限定されないが、１８０ｋｇｆ／ｃｍ２が好ましく、１５０ｋｇｆ／ｃｍ２がより好ましい。５０％モジュラスが大きくなりすぎると、硬くなりすぎて、ラフ条件のスピン量が低くなるからである。
【０１８８】
前記塗膜の１０％モジュラスは、１６０ｋｇｆ／ｃｍ２以下が好ましく、１３０ｋｇｆ／ｃｍ２以下がより好ましい。１０％モジュラスが、１６０ｋｇｆ／ｃｍ２以下であれば、塗膜が軟質であり、ウエット条件でのアプローチショットのスピン量が高くなる。塗膜の１０％モジュラスの下限は、特に限定されないが、５ｋｇｆ／ｃｍ２が好ましく、１０ｋｇｆ／ｃｍ２がより好ましい。１０％モジュラスが小さすぎると、柔らかくなりすぎて、タック感が残り、フィーリングが悪くなるからである。
【実施例】
【０１８９】
以下、本発明を実施例によって詳細に説明するが、本発明は、下記実施例によって限定されるものではなく、本発明の趣旨を逸脱しない範囲の変更、実施の態様は、いずれも本発明の範囲内に含まれる。
【０１９０】
［評価方法］
（１）スラブ硬度（ショアＤ硬度）
中間層用組成物、カバー用組成物を用いて、射出成形により、厚み約２ｍｍのシートを作製し、２３℃で２週間保存した。このシートを、測定基板などの影響が出ないように、３枚以上重ねた状態で、ＡＳＴＭ−Ｄ２２４０に規定するスプリング式硬度計ショアＤ型を備えた高分子計器社製自動ゴム硬度計Ｐ１型を用いて測定した。
【０１９１】
（２）コア硬度分布（ＪＩＳ−Ｃ硬度）
下記の方法により、コア硬度を測定した。なお、コア硬度は、４点で硬度を測定して、これらを平均することにより算出した。
・球状コア表面硬度（Ｈｓ）、外層コア表面硬度（Ｈｓ2）
スプリング式硬度計ＪＩＳ−Ｃ型を備えた高分子計器社製自動ゴム硬度計Ｐ１型を用いて、球状コアまたは外層コアの表面部において測定したＪＩＳ−Ｃ硬度を球状コア表面硬度（Ｈｓ）または外層コア表面硬度（Ｈｓ２）とした。
・内層コア表面硬度（Ｈｓ１）
球状コアを半球状に切断し、内層コアと外層コアとの境界で形成される第一の円と、この第一の円と同心であって、かつ、半径が第一の円の半径よりも１０％小さな第二の円とに囲まれた領域において測定したＪＩＳ−Ｃ硬度を内層コア表面硬度とした。各円の半径は以下の通りである。
第一の円の半径：ｒ１＝内層コアの半径
第二の円の半径：ｒ２＝ｒ１×０．９
・外層コア最内点硬度（Ｈｂ）
球状コアを半球状に切断し、内層コアと外層コアとの境界で形成される第一の円と、この第一の円と同心であって、かつ、半径が第一の円の半径よりも外層コアの厚さの１０％分大きな第三の円とに囲まれた領域において測定したＪＩＳ−Ｃ硬度を外層コア最内点硬度とした。各円の半径は以下の通りである。
第一の円の半径：ｒ１＝内層コアの半径
第三の円の半径：ｒ３＝ｒ１＋（外層コアの厚さ×０．１）
・内層コア中心硬度（Ｈｏ）、外層コア１２．５％〜８７．５％地点の硬度
球状コアを半球状に切断し、内層コアの中心点で測定したＪＩＳ−Ｃ硬度を内層コア中心硬度とした。また、内層コアと外層コアとの境界点から所定の距離において硬度を測定した。
【０１９２】
（３）圧縮変形量（ｍｍ）
コアまたはゴルフボールに初期荷重９８Ｎを負荷した状態から終荷重１２７５Ｎを負荷したときまでの圧縮方向の変形量（圧縮方向にコアまたはゴルフボールが縮む量）を測定した。
【０１９３】
（４）ドライバーショットの飛距離（ｍ）およびスピン量（ｒｐｍ）
ツルーテンパー社製のスイングロボットＭ／Ｃに、チタンヘッドを備えたドライバー（ダンロップスポーツ社製、ＸＸＩＯ  Ｓ  ロフト１０．０°）を取り付け、ヘッドスピード４５ｍ／秒でゴルフボールを打撃し、打撃直後のゴルフボールのスピン速度、ならびに飛距離（発射始点から静止地点までの距離）を測定した。測定は、各ゴルフボールについて１０回ずつ行って、その平均値をそのゴルフボールの測定値とした。なお、打撃直後のゴルフボールのスピン速度は、打撃されたゴルフボールを連続写真撮影することによって測定した。
【０１９４】
（５）アプローチショットのスピン量
ツルーテンパー社製スイングロボットＭ／Ｃに、サンドウエッジ（クリーブランドゴルフ社製ＣＧ１５フォージドウエッジ（５２°））を取り付け、ヘッドスピード２１ｍ／秒でゴルフボールを打撃し、打撃されたゴルフボールを連続写真撮影することによってスピン量（ｒｐｍ）を測定した。測定は、各ゴルフボールについて１０回ずつ行い、その平均値をスピン量とした。
【０１９５】
（６）耐久性
ツルーテンパー社製のスイングロボットＭ／Ｃに、チタンヘッドを備えたドライバー（ダンロップスポーツ社製、商品名「ＸＸＩＯ」、シャフト硬度：Ｓ、ロフト角：１０．０°）を取り付け、ヘッドスピードを４５ｍ／秒に設定した。各ゴルフボールを、恒温器にて２３℃で１２時間保管した。各ゴルフボールを恒温器から取り出した後、すみやかに打撃して、ゴルフボールが壊れるまでの繰返し打撃回数を測定した。測定は、各ゴルフボールについて１２個ずつ行った。各ゴルフボールの耐久性は、ゴルフボールＮｏ．１の打撃回数を１００として、各ゴルフボールについての打撃回数を指数化した値で示した。指数化された値が大きいほど、ゴルフボールが耐久性に優れていることを示す。
【０１９６】
（７）摩擦係数の測定
図１０に示す接触力試験機を用いて、ゴルフボールの摩擦係数を測定した。
１．測定装置の仕様 
（Ａ） 発射装置： エアガン方式
（Ｂ） 衝突板 ：
ベース板４ａ
スチール
厚さ：５．３５ｍｍ
表層板４ｃ
本体４ｃ１
サイズ ：５６ｍｍ×５６ｍｍ×１５ｍｍ
ステンレススチール（ＳＵＳ−６３０）
表層材４ｃ２
サイズ ：５６ｍｍ×５６ｍｍ×２．５ｍｍ
金属組成：ＳＵＳ−４３１
溝形状：図１３参照
傾斜角度（α）
３５度（ゴルフボールの飛行方向に対して）
（Ｃ） 圧力センサ４ｂ
キスラー社の３成分力センサ（型式９０６７）
チャージアンプ
キスラー社の型式５０１１Ｂ
（Ｄ） 接触力のＰＣへの取り込み
パルスカウンタボード ＰＣＩ−６１０１（株式会社 インターフェイス社製）を用いた。１６ビット４チャンネルを持つＰＣＩパルスカウンタボードで、４種類のカウンタモードで用途に合った計測が実現できる。最大入力周波数は １ＭＨｚ。
【０１９７】
図１３に示したように、衝突板４の打撃面３には、クリーブランド社製サンドウエッジＣＧ−１５の溝構造を再現している。図１３（ａ）に示すように、打撃面３には、大きな溝（ジップグルーブ）と、大きな溝（ジップグルーブ）間の表面に、小さな溝が複数設けられている。図１３（ｂ）は、ジップグルーブの断面構造の拡大図である。ジップグルーブの寸法は、下記の通りである。
ジップグルーブ（溝）幅Ｗ：０．７０ｍｍ
ジップグルーブ（溝）深さｈ：０．５０ｍｍ
ジップグルーブ（溝）ピッチ：３．５６ｍｍ
ジップグルーブ（溝）角度α：１０°
ジップグルーブ肩Ｒ：０．２５
ジップグルーブ間の複数の小さな溝は、ジップグルーブ間の表面部分が、表面粗さＲａ＝２．４０±０．８μｍ、Ｒｍａｘ＝１４．０±８μｍになるように、レーザーミーリングにより形成されている。なお、表面粗さＲａ、Ｒｍａｘは、ミツトヨ製ＳＪ−３０１を用いて、測定長さ＝２．５ｍｍ、カットオフ値＝２．５ｍｍの測定条件で測定する。
【０１９８】
２．測定手順
摩擦係数の測定は次の方法で行った。
（ａ）衝突板の角度（α）をゴルフボールの飛行方向（垂直方向）に対して、３５度に設定した。
（ｂ）発射装置５のエア圧を調整する。
（ｃ）発射装置からゴルフボールを発射する。
（ｄ）予め設定したセンサＳ１とセンサＳ２の距離とこの間のゴルフボールの遮蔽時間差からゴルフボール初速度を測定する。
（ｅ） 接触力Ｆｎ（ｔ）、接触力Ｆｔ（ｔ）を測定し、Ｆｔ（ｔ）／Ｆｎ（ｔ）の最大値を算出する。
（ｆ）ストロボ装置およびカメラ装置でゴルフボールのスピン量を測定する。
【０１９９】
３．測定結果
前記試験装置、測定手順で測定された結果の一例を図１４に示す。図１４からＭ（ｔ）の値は、Ｆｔ（ｔ）／Ｆｎ（ｔ）として算出され、その最大値は０．５８となる。なおＦｔ、Ｆｎは接触力の立ち上がる初期と終期においてノイズが発生しやすいので、初期の前段階、終期の後段階をトリムしてＭ（ｔ）の最大値を算出する。
【０２００】
（８）塗膜のマルテンス硬度
エリオニクス社製のナノインデンター「ＥＮＴ−２１００」を用いて測定した。
測定条件は、以下の通りである。
荷重Ｆ：２０ｍｇｆ
バーコビッチ圧子の角度α：６５．０３°
バーコビッチ圧子の材質：ＳｉＯ2
押し込み深さｈと圧子の角度αとに基づいて、下記数式によって面積Ａｓ（ｈ）が算出される。
Ａｓ（ｈ）＝３×３1/2×ｔａｎα／ｃｏｓα×ｈ2
荷重Ｆと面積Ａｓ（ｈ）に基づいて、下記数式によってマルテンス硬度が算出される。
マルテンス硬度＝Ｆ／Ａｓ（ｈ）
測定サンプル：主剤および硬化剤を配合した塗料を４０℃で４時間乾燥及び硬化をさせて、厚みが１００μｍの塗膜シートを作製して、測定に用いた。
【０２０１】
（９）塗膜の機械的物性
主剤および硬化剤を配合した塗料を４０℃で４時間乾燥及び硬化をさせて塗膜を作製した。ＪＩＳ−Ｋ７１６１に準じて、この塗膜をダンベル形状に打ち抜いて試験片を作製し、島津製作所製引張試験測定装置を用いて塗膜の物性を測定し、１０％、５０％、及び、１００％伸長時のモジュラスを算出した。
試験片の膜厚：０．０５ｍｍ
引張速度：５０ｍｍ／分
【０２０２】
（１０）グリーン周りからのアプローチショットの評価
ツルーテンパー社製スイングロボットＭ／Ｃに、サンドウエッジ（クリーブランドゴルフ社製ＣＧ１５フォージドウエッジ（５２°））を取り付け、ヘッドスピード１０ｍ／秒でゴルフボールを打撃し、打撃されたゴルフボールを連続写真撮影することによってスピン量（ｒｐｍ）を測定した。測定は、各ゴルフボールについて１０回ずつ行い、その平均値をスピン量とした。
【０２０３】
［ゴルフボールの作製］
（１）単層構造を有する球状コアの作製
表３に示す配合のゴム組成物を混練ロールにより混練し、半球状キャビティを有する上下金型内で加熱プレスすることにより球状の単層構造を有する球状コアを得た。加熱プレスは１７０℃、２５分間、圧力１０ＭＰａの条件で行った。
【０２０４】
（２）多層構造を有する球状コアの作製
ゴルフボール３７，３８については、内層コアと前記内層コアを被覆する外層コアとを有する球状コアを作製した。内層コアは、単層構造を有する球状コアの作製方法と同様の方法により作製した。外層コア層は、ゴム組成物を混練し、このゴム組成物からハーフシェルを成形した。ハーフシェルの成形は、ゴム組成物をハーフシェル成形用金型の下型の凹部ごとに一つずつ投入し、加圧した。圧縮成形は、成形温度３０℃、成形時間１分、成形圧力１０ＭＰａの条件で行った。前記で得た内層コアを２枚のハーフシェルで被覆した。この内層コアおよびハーフシェルを、共に半球状キャビティを備えた上型および下型からなる金型に投入し、加熱プレスして、内層コアと内層コアを被覆する外層コアとからなる球状コアを得た。加熱プレスは、１７０℃、２５分間、圧力１０ＭＰａの条件で行った。なお、硫酸バリウムの配合量は、最終的に得られるゴルフボールの質量が４５．６ｇとなるように調整した。
【０２０５】
【表３】
2013248298.tif 000007
【０２０６】
表３で使用した原料は、以下の通りである。
ＢＲ−７３０：ＪＳＲ社製、ハイシスポリブタジエン（シス−１，４−結合含有量＝９６質量％、１，２−ビニル結合含有量＝１．３質量％、ムーニー粘度（ＭＬ1+4（１００℃））＝５５、分子量分布（Ｍｗ／Ｍｎ）＝３）
サンセラーＳＲ：三新化学工業社製、アクリル酸亜鉛（１０質量％ステアリン酸コーティング品）
ＺＮ−ＤＡ９０Ｓ：日本蒸溜工業社製、アクリル酸亜鉛（１０質量％ステアリン酸亜鉛コーティング品）
酸化亜鉛：東邦亜鉛社製「銀嶺Ｒ」
硫酸バリウム：堺化学社製「硫酸バリウムＢＤ」、最終的に得られるゴルフボールの質量が４５．６ｇとなるように調整した。
２−チオナフトール：東京化成工業社製
ビスペンタブロモフェニルジスルフィド：川口化学工業社製
ジクミルパーオキサイド：日油社製、「パークミル（登録商標）Ｄ」
オクタン酸亜鉛：三津和化学薬品社製
ステアリン酸亜鉛：和光純薬工業社製
ミリスチン酸亜鉛：和光純薬工業社製
【０２０７】
（３）中間層用組成物、カバー用組成物の調製
表４、表５に示した配合材料を用いて、二軸混練型押出機によりミキシングして、ペレット状の中間層用組成物およびカバー用組成物をそれぞれ調製した。押出条件は、スクリュー径４５ｍｍ、スクリュー回転数２００ｒｐｍ、スクリューＬ／Ｄ＝３５であり、配合物は、押出機のダイの位置で１６０〜２３０℃に加熱された。
【０２０８】
【表４】
2013248298.tif 000008
【０２０９】
【表５】
2013248298.tif 000009
【０２１０】
表４、表５で使用した原料は、以下の通りである。
サーリン８９４５：デュポン社製、ナトリウムイオン中和エチレン−メタクリル酸共重合体系アイオノマー樹脂
ハイミランＡＭ７３２９：三井・デュポンポリケミカル社製、亜鉛イオン中和エチレン−メタクリル酸共重合体系アイオノマー樹脂
ラバロンＴ３２２１Ｃ：三菱化学社製、スチレン系エラストマー
エラストランＮＹ８２Ａ：ＢＡＳＦジャパン社製、ポリウレタンエラストマー
エラストランＮＹ８５Ａ：ＢＡＳＦジャパン社製、ポリウレタンエラストマー
エラストランＮＹ９０Ａ：ＢＡＳＦジャパン社製、ポリウレタンエラストマー
エラストランＮＹ９７Ａ：ＢＡＳＦジャパン社製、ポリウレタンエラストマー
二酸化チタン：石原産業社製Ａ２２０
チヌビン７７０：ＢＡＳＦジャパン社製、ヒンダードアミン系安定剤
【０２１１】
（４）ゴルフボール本体の作製
前記で得た中間層用組成物を、前述のようにして得た球状コア上に射出成形することにより、前記球状コアを被覆する中間層を形成した。中間層成形時には、ホールドピンを突き出し、球状コアを投入後ホールドさせ、８０トンの圧力で型締めした金型に２６０℃に加熱した中間層用組成物を０．３秒で注入し、３０秒間冷却して型開きして中間層被覆球体を取り出した。
【０２１２】
成形した中間層に二液硬化型熱硬化性樹脂を塗布して、補強層を形成した。二液硬化型樹脂としては、二液硬化型エポキシ樹脂を基材ポリマーとする塗料組成物を用いた。この塗料組成物の主剤液は、３０質量部のビスフェノールＡ型固形エポキシ樹脂と、７０質量部の溶剤とからなる。この塗料組成物の硬化剤液は、４０質量部の変性ポリアミドアミンと、５質量部の酸化チタンと、５５質量部の溶剤とからなる。主剤液と硬化剤液との質量比は、１／１である。この塗料組成物を中間層の表面にスプレーガンで塗布し、２３℃の雰囲気下で１２時間保持して、補強層を得た。この補強層の厚みは６μｍであった。
【０２１３】
ハーフシェルの圧縮成形は、得られたペレット状のカバー用組成物をハーフシェル成形用金型の下型の凹部ごとに一つずつ投入し、加圧した。圧縮成形は成形温度１６０℃、成形時間２分、成形圧力１１ＭＰａの条件で行った。補強層を形成した中間層被覆球体を、２枚のハーフシェルで同心円状に被覆して、キャビティ―面に多数のピンプルを備えた金型に投入して、圧縮成形によりカバーを成形した。圧縮成形は成形温度１５０℃、成形時間３分、成形圧力１３ＭＰａの条件で行った。成形後のカバーには、ピンプルの形状が反転した形状のディンプルが多数形成された。ディンプルパターンは、表６〜表８、及び、表９〜表１１に示した。
【０２１４】
【表６】
2013248298.tif 000010
【０２１５】
【表７】
2013248298.tif 000011
【０２１６】
【表８】
2013248298.tif 000012
【０２１７】
【表９】
2013248298.tif 000013
【０２１８】
【表１０】
2013248298.tif 000014
【０２１９】
【表１１】
2013248298.tif 000015
【０２２０】
（５）塗料の調製
表１２に示したポリオールとポリイソシアネートとを配合して塗料を調製した。なお、主剤は、ＭＥＫ、トルエンの混合溶媒を用いて、ポリオール成分の濃度が３０質量％になるように調整した。硬化剤は、溶媒として、ＭＥＫ、酢酸ｎ−ブチル、トルエンの混合溶媒を用いて、ポリイソシアネート成分の濃度が６０質量％になるように調整した。
【０２２１】
【表１２】
2013248298.tif 000016
【０２２２】
表１２で用いた原料は、以下の通りである。
主剤
神東塗料製ポリン＃９５０：水酸基価１２８ｍｇＫＯＨ／ｇ、ポリオール成分（トリメチロールプロパン、ポリオキシテトラメチレングリコール）と、ポリイソシアネート成分（イソホロンジイソシアネート）とからなるウレタンポリオール
硬化剤
ヘキサメチレンジイソシアネートのイソシアヌレート変性体：旭化成ケミカルズ社製デュラネートＴＫＡ−１００（ＮＣＯ含有率：２１．７％）
ヘキサメチレンジイソシアネートのビュレット変性体：旭化成ケミカルズ社製デュラネート２１Ｓ−７５Ｅ（ＮＣＯ含有率：１５．５％）
イソホロンジイソシアネートのイソシアヌレート体：デグサ社製ＶＥＳＴＡＮＡＴ  Ｔ１８９０（ＮＣＯ含有率：１２．０％）
【０２２３】
（６）塗膜の形成
（５）で得られたゴルフボール本体の表面をサンドブラスト処理して、マーキングを施した後、スプレーガンで塗料を塗布し、４０℃のオーブンで２４時間塗料を乾燥させ、直径４２．７ｍｍ、質量４５．６ｇのゴルフボールを得た。塗膜の厚さは、２０μｍとした。塗装は、図１５に示した回転体にゴルフボール本体を載置し、回転体を３００ｒｐｍで回転させ、ゴルフボール本体からエアーガンを吹き付け距離（７ｃｍ）だけ離間させて上下方向に移動させながら行った。重ね塗りの各回のインターバルを１．０秒とした。エアーガンの吹付条件は、吹付エアー圧；０．１５ＭＰａ、圧送タンクエアー圧；０．１０ＭＰａ、１回の塗布時間；１秒、雰囲気温度；２０℃〜２７℃、雰囲気湿度；６５％以下の条件で塗装とした。
【０２２４】
本発明のゴルフボールの性状および評価結果を表１３〜１９にまとめた。
【０２２５】
【表１３】
2013248298.tif 000017
【０２２６】
【表１４】
2013248298.tif 000018
【０２２７】
【表１５】
2013248298.tif 000019
【０２２８】
【表１６】
2013248298.tif 000020
【０２２９】
【表１７】
2013248298.tif 000021
【０２３０】
【表１８】
2013248298.tif 000022
【０２３１】
【表１９】
2013248298.tif 000023
【０２３２】
表１３〜表１９の結果から明らかなように、本発明は、ドライバーショットの飛距離が大きく、４０ヤード〜１００ヤード程度のアプローチショット及びグリーン周りからのアプローチショットに対するコントロール性能が高く、耐久性に優れる。
【産業上の利用可能性】
【０２３３】
本発明のゴルフボールは、飛距離が大きく、アプローチ性能および耐久性に優れている。
【符号の説明】
【０２３４】
１：接触力試験機、２：ゴルフボール、３：打撃面、４：衝突板、５：発射装置、６：コントローラ、７：ストロボ装置、８：ハイスピード型カメラ装置、９：ストロボ電源、１０：カメラ電源、Ｆｎ：打撃面と垂直な方向の垂直力、Ｆｔ：打撃面と平行な方向の剪断力、２１：回転体、２３ａ〜２３ｃ：プロング、２５：エアーガン、１０４：内層コア、１０６：外層コア、１０７：球状コア、１０８：中間層、１１０：補強層、１１２：カバー、１１４：ディンプル、１１６：ランド
【図１】
2013248298.tif 000024
【図２】
2013248298.tif 000025
【図３】
2013248298.tif 000026
【図４】
2013248298.tif 000027
【図５】
2013248298.tif 000028
【図６】
2013248298.tif 000029
【図７】
2013248298.tif 000030
【図８】
2013248298.tif 000031
【図９】
2013248298.tif 000032
【図１０】
2013248298.tif 000033
【図１１】
2013248298.tif 000034
【図１２】
2013248298.tif 000035
【図１３】
2013248298.tif 000036
【図１４】
2013248298.tif 000037
【図１５】
2013248298.tif 000038
【図１６】
2013248298.tif 000039
【図１７】
2013248298.tif 000040
【図１８】
2013248298.tif 000041
【図１９】
2013248298.tif 000042
【図２０】
2013248298.tif 000043
【図２１】
2013248298.tif 000044
【図２２】
2013248298.tif 000045
【図２３】
2013248298.tif 000046
【図２４】
2013248298.tif 000047
【図２５】
2013248298.tif 000048
【図２６】
2013248298.tif 000049
【図２７】
2013248298.tif 000050
【図２８】
2013248298.tif 000051
【図２９】
2013248298.tif 000052
【図３０】
2013248298.tif 000053
【図３１】
2013248298.tif 000054
【図３２】
2013248298.tif 000055
【図３３】
2013248298.tif 000056
【図３４】
2013248298.tif 000057
【図３５】
2013248298.tif 000058
【図３６】
2013248298.tif 000059
【図３７】
2013248298.tif 000060
【図３８】
2013248298.tif 000061
【図３９】
2013248298.tif 000062
【図４０】
2013248298.tif 000063
【図４１】
2013248298.tif 000064
【図４２】
2013248298.tif 000065
【図４３】
2013248298.tif 000066
【図４４】
2013248298.tif 000067
【図４５】
2013248298.tif 000068
【図４６】
2013248298.tif 000069
【図４７】
2013248298.tif 000070
【図４８】
2013248298.tif 000071
【図４９】
2013248298.tif 000072
【図５０】
2013248298.tif 000073
【図５１】
2013248298.tif 000074